(57)【要約】【課題】色価が高く、耐熱性、耐光性、および経時安定性に優れた着色組成物、ならびに、これを用いた感光性着色組成物、カラーフィルタおよびその製造方法、液晶表示装置、有機エレクトロルミネッセンス素子、ならびに固体撮像素子の提供。【解決手段】下記一般式（Ｉ）で表される化合物を含有する着色組成物。一般式（Ｉ）中、Ｐはフタロシアニン部位を表し、Ｍはメチン部位を表し、Ｌは単結合、または連結基を表す。ｎは１〜１６の整数を表す。2015059137.tif 000045【選択図】なし【特許請求の範囲】
【請求項１】
下記一般式（Ｉ）で表される化合物を含有する着色組成物。
【化１】
2015059137.tif 000039
（一般式（Ｉ）中、Ｐはフタロシアニン部位を表し、Ｍはメチン部位を表し、Ｌは単結合、または連結基を表す。ｎは１〜１６の整数を表す。）
【請求項２】
一般式（Ｉ）が、下記一般式（１）で表される、請求項１に記載の着色組成物。
【化２】
2015059137.tif 000040
（一般式（１）において、Ｘは、それぞれ独立にハロゲン原子を表す。Ｒは、それぞれ独立に、水素原子または１価の置換基を表す。ただし、Ｒのうち、ｎ個は、−Ｌ−Ｍである。Ｍａは、Ｃｕ、Ｚｎ、Ｖ（＝Ｏ）、Ｍｇ、Ｎｉ、Ｔｉ（＝Ｏ）、Ｓｎ、またはＳｉを表す。ｍは、それぞれ独立に、０〜４の整数を表し、ｒは、それぞれ独立に、０〜４の整数を表す。但し、複数のｎのうち少なくとも１つは１以上である。複数のｍと複数のｒとの総和は１６である。）
【請求項３】
一般式（Ｉ）が、下記一般式（７）で表される、請求項１または２に記載の着色組成物。
【化３】
2015059137.tif 000041
（一般式（７）中、Ｒ1およびＲ2は、それぞれ独立に置換基を有してもよい３級アルキル基、または置換基を有してもよいアリール基を表し、Ｒ3は水素原子、ハロゲン原子、置換基を有してもよいアルキル基、または置換基を有してもよいアリール基を表す。Ｚ1およびＺ2は、それぞれ独立に、５員環もしくは６員環を形成するために必要な非金属原子を表す。Ｒ4およびＲ5は、それぞれ独立に、置換基を表す。ｎ１およびｎ２は、それぞれ独立に０〜２の整数である。但し、Ｒ1〜Ｒ5の少なくとも一つは、−Ｌ−Ｐ−（Ｌ−Ｍ）n-1である。）
【請求項４】
一般式（７）のＲ4またはＲ5が、−Ｌ−Ｐ−（Ｌ−Ｍ）n-1である、請求項３に記載の着色組成物。
【請求項５】
一般式（Ｉ）が、一般式（７’）で表される、請求項１〜４のいずれか１項に記載の着色組成物。
一般式（７’）
【化４】
2015059137.tif 000042
（一般式（７’）中、Ｒ1およびＲ2は、それぞれ独立に置換基を有してもよい３級アルキル基、または置換基を有してもよいアリール基を表し、ＺａおよびＺｂは、それぞれ独立に、窒素原子、または−Ｃ（Ｒ7）−を表し、Ｒ7は水素原子または置換基を表す。ＺｄおよびＺｅは、それぞれ独立に、窒素原子、または−Ｃ（Ｒ7）−を表す。Ｒ7は水素原子または置換基を表す。Ｒ4およびＲ5は、それぞれ独立に、置換基を表す。ｎ１およびｎ２は、０〜２の整数である。但し、Ｒ1〜Ｒ2、Ｒ4〜Ｒ5の少なくとも一つは、−Ｌ−Ｐ−（Ｌ−Ｍ）n-1である。）
【請求項６】
一般式（Ｉ）中のＬが、下記群Ａから選ばれる連結基、またはこれらの連結基を組み合わせてなる連結基である、請求項１〜５のいずれか１項に記載の着色組成物。
群Ａ
【化５】
2015059137.tif 000043
【請求項７】
一般式（Ｉ）中のＬが、下記一般式（２）で表される、請求項６に記載の着色組成物。
一般式（２）
【化６】
2015059137.tif 000044
（一般式（２）中、Ｌ1は、酸素原子、または硫黄原子を表し、Ｌ2は、前記群Ａから選ばれる連結基、またはこれらの連結基を組み合わせてなる連結基を表す。＊は、Ｐとの結合部位を表し、＊＊はＭとの結合部位を表す。）
【請求項８】
一般式（Ｉ）中のＬが、スルホンアミド基を有する、請求項１〜７のいずれか１項に記載の着色組成物。
【請求項９】
一般式（Ｉ）中のｎが、１〜４の整数を表す、請求項１〜８のいずれか１項に記載の着色組成物。
【請求項１０】
請求項１〜９のいずれか１項に記載の着色組成物、重合性化合物、および光重合開始剤を有する、感光性着色組成物。
【請求項１１】
光重合開始剤が、オキシム系化合物またはビイミダゾール系化合物である、請求項１０に記載の感光性着色組成物。
【請求項１２】
請求項１〜９のいずれか１項に記載の着色組成物、または請求項１０または１１に記載の感光性着色組成物を用いた着色層を有するカラーフィルタ。
【請求項１３】
請求項１〜９のいずれか１項に記載の着色組成物、または請求項１０または１１に記載の感光性着色組成物を、基板上に適用し、着色層を形成する工程と、形成された前記着色層をパターン状に露光し、現像して着色領域を形成する工程と、を有するカラーフィルタの製造方法。
【請求項１４】
請求項１２に記載のカラーフィルタ、または請求項１３に記載のカラーフィルタの製造方法により作製されたカラーフィルタを有する液晶表示装置、有機エレクトロルミネッセンス素子または固体撮像素子。
【発明の詳細な説明】
【技術分野】
【０００１】
本発明は、着色組成物、ならびに、着色組成物を用いた感光性着色組成物、カラーフィルタおよびその製造方法、液晶表示装置、有機エレクトロルミネッセンス素子（有機ＥＬ素子）、固体撮像素子に関し、染料、特にフタロシアニン系染料とメチン系染料を着色成分として含む着色組成物およびその応用に関する。
【背景技術】
【０００２】
液晶表示装置や有機ＥＬ表示装置等の画像表示装置、固体撮像素子等に用いられるカラーフィルタを作製する方法としては、染色法、印刷法、電着法、または顔料分散法が知られている。
【０００３】
染色法は、ゼラチン、グリュー、カゼイン等の天然樹脂あるいはアミン変性ポリビニルアルコール等の合成樹脂からなる染着基材を酸性染料等の染料で染色してカラーフィルタを作製する方法である。染色法においては、着色材として染料を用いるため、耐光性や耐熱性、耐湿性等に問題があるほか、大サイズとするときには染色および固着特性を均一にコントロールすることが難しいことから色ムラが発生し易く、また、染色に際しては防染層を必要とし、工程が煩雑となる等の問題点を有する。
【０００４】
電着法は、予め透明電極を所定のパターンで形成しておき、溶媒中に溶解または分散した顔料を含む樹脂をイオン化させ電圧を印加して着色画像をパターン状に形成することによってカラーフィルタを作製する方法である。電着法においては、表示用の透明電極以外にカラーフィルタ形成用の透明電極の製膜とエッチング工程を含むフォトリソ工程が必要である。その際、電気的なショートが起こると線欠陥になり歩留まりの低下をきたす。また、原理上ストライプ配列以外、例えばモザイク配列には適用が困難であり、更には透明電極の管理が難しい等の問題点がある。
【０００５】
印刷法は、熱硬化樹脂または紫外線硬化樹脂に顔料を分散したインクを用い、オフセット印刷等の印刷によってカラーフィルタを作製する簡便な方法であるが、使用できるインキが高粘度であるためフィルタリングが難しく、ゴミ、異物およびインキバインダのゲル化した部分による欠陥が発生し易いことや、印刷精度に伴う位置精度、線幅精度、および平面平滑性に問題がある。
【０００６】
顔料分散法は、顔料を種々の感光性組成物に分散させた感光性着色組成物を用いてフォトリソ法によってカラーフィルタを作製する方法である。この方法は、顔料を使用しているために光や熱等に安定であると共に、フォトリソ法によってパターニングするため、位置精度も充分確保でき、大画面、高精細カラーディスプレイ用カラーフィルタの作製に好適な方法である。
【０００７】
顔料分散法としては、アルカリ可溶性樹脂に光重合性モノマーと光重合開始剤を併用したネガ型の感光性組成物を用いたものが開示されている（例えば、特許文献１参照）。しかしながら、近年、画像表示装置用、固体撮像素子用のカラーフィルタにおいては、更なる高精細化が望まれており、従来の顔料分散法では顔料がサイズを持った粒子状態で存在するため本質的に解像度が向上せず、また顔料の粗大粒子による色ムラが発生する等の問題があり、固体撮像素子のように微細パターンが要求される用途には適さなかった。
【０００８】
カラーフィルタの高解像度化を達成するため、従来から着色材として染料を用いる技術が検討され、染料を用いた感光性着色組成物として、ナフトキノンジアジド化合物等を感光材とするポジ型（例えば、特許文献２参照）、および光重合開始剤（重合性化合物を併用）を感光材とするネガ型（例えば、特許文献３参照）の２種が提案されている。しかし、これら感光性着色組成物においては、溶剤溶解性の点で課題があり、しかも染料の耐熱性、耐光性が低いといった問題もある。
【０００９】
上記に鑑み、耐熱性、耐光性に優れる染料としては、フタロシアニン系化合物ならびにメチン系染料が挙げられる。しかし、溶剤溶解性が乏しく実用上問題があり、例えばフタロシアニン染料を含む組成物の塗布法によるカラーフィルタの作製は困難であり、溶剤溶解性をよくしようとすると、耐熱性、耐光性が低下してしまう。したがって、溶剤溶解性と耐熱性および耐光性とに優れた染料を含んで、染料の析出等がなく光や熱に対する耐候性に優れた染料含有着色組成物やカラーフィルタ等が提供されるまでには至っていない。
【００１０】
一方、溶剤溶解性を改良したフタロシアニン系化合物として、フタロシアニンのベンゼン環に、長鎖のアルキル基またはアルコキシ基、エステル基、ポリエーテル基、チオエーテル基等の官能基を介して長鎖アルキル基（例えば、特許文献４参照）やスルホン酸アミド基（例えば、特許文献５参照）を導入したものが提案されている。
【００１１】
溶剤溶解性を改良したフタロシアニン系化合物として、フタロシアニンのベンゼン環に、置換基として環原子として窒素原子を２以上、あるいは窒素原子および硫黄原子の各々を１以上含む複素環基を導入した化合物を用い、窒素原子を２以上、あるいは窒素原子および硫黄原子の各々を１以上含む複素環化合物と組合せた染料含有硬化性組成物が提案されている（例えば、特許文献６参照）。また、フタロシアニンのベンゼン環に、特定の置換基を有するフェノキシ基、または特定の基を硫黄原子または酸素原子を介して結合するアルキレン基を置換したフタロシアニン系化合物が提案され（例えば、特許文献７参照）、アゾ系の染料と併用する組成物が知られている（例えば、特許文献８参照）。
【００１２】
メチン系化合物としては、長鎖のアルキル基（例えば、特許文献９参照）を導入したものが提案されている。
【００１３】
一方、２つの発色部位を共有結合で連結した化合物が提案されている。このように連結することで、使用条件によらず、２つの発色部位に基づく吸収が変化することなく一定であるという特徴が出せる。これまで、例えば、フタロシアニン化合物とアゾ化合物を連結した化合物が提案されている（例えば、特許文献１０参照）。
【先行技術文献】
【特許文献】
【００１４】
【特許文献１】特開平１−１０２４６９号公報
【特許文献２】特開平２−１２７６０２号公報
【特許文献３】特開平６−７５３７５号公報
【特許文献４】特開平１−１８０８６５号公報
【特許文献５】特開平３−１９５７８３号公報
【特許文献６】特開２００５−２６５９９５号公報
【特許文献７】特開２０１２−１５３８１３号公報
【特許文献８】特開２０１１−１９７６７０号公報
【特許文献９】特開２００５−２５０４２０号公報
【特許文献１０】特開２０１３−７６０２５号公報
【発明の概要】
【発明が解決しようとする課題】
【００１５】
特許文献４〜８におけるこれらのフタロシアニン系化合物は、未だ溶解性は充分でなく、吸光係数も低く、特に成膜した場合にフタロシアニン分子間の会合により長波長域の吸光係数が低下してしまう難点があった。また、耐光性の点でも不充分であった。
特許文献９におけるメチン系化合物は、未だ溶解性は充分でなく、特に成膜した場合に、メチン系化合物の凝集により吸収が低下してしまう難点があった。
また、特許文献１０では、従来の連結型化合物では耐光性が不十分であるという難点があった。
【００１６】
このように、従来の技術では、ポストベーク等による加熱によって吸光係数が低下し、耐熱性が不十分で、色価の劣るものであった。さらに、感光性着色組成物の経時安定性、および現像性が不足していた。
【００１７】
以上のように、高精細、高輝度、高色再現性などが要求される画像表示装置用のカラーフィルタ、および、色むら、高色再現性などが要求される固体撮像素子用カラーフィルタなどの用途には染料を含む着色組成物が有用であるものの、染料としてフタロシアニン系化合物ならびにメチン系化合物を含む着色組成物において、染料等の溶解性を有しつつ、光や熱に対する色濃度および色相の安定性（耐光性、耐熱性）、分光特性（例えばカラーフィルタに好適な色相、色純度など）、着色組成物とした際の経時安定性の全てを満足できるまでには至っていないのが現状である。また、着色組成物としては、現像性も良好であることが望まれる。
【００１８】
本発明は、上記に鑑みなされたものであり、本発明の第１の課題は、色価が高く、耐熱性、耐光性、および経時安定性に優れた着色組成物を提供することにある。また、本発明の第２の課題は、良好な色相を呈する分光特性を有し、耐熱性および耐光性に優れた感光性着色組成物およびこれを用いたカラーフィルタおよびその製造方法、液晶表示装置、有機エレクトロルミネッセンス素子、ならびに固体撮像素子を提供することにある。
【課題を解決するための手段】
【００１９】
かかる状況のもと、本願発明者が鋭意検討を行った結果、フタロシアニン化合物のフタロシアニン部位とメチン系化合物メチン部位とを共有結合で連結することで色価が高く、耐熱性、耐光性、および経時安定性に優れることを見出し、本発明を完成させるに至った。
【００２０】
具体的には、以下の手段＜１＞により、好ましくは＜２＞〜＜１４＞により、上記課題は解決された。
＜１＞下記一般式（Ｉ）で表される化合物を含有する着色組成物。
【化１】
2015059137.tif 000002
（一般式（Ｉ）中、Ｐはフタロシアニン部位を表し、Ｍはメチン部位を表し、Ｌは単結合、または連結基を表す。ｎは１〜１６の整数を表す。）
＜２＞一般式（Ｉ）が、下記一般式（１）で表される、＜１＞に記載の着色組成物。
【化２】
2015059137.tif 000003
（一般式（１）において、Ｘは、それぞれ独立にハロゲン原子を表す。Ｒは、それぞれ独立に、水素原子または１価の置換基を表す。ただし、Ｒのうち、ｎ個は、−Ｌ−Ｍである。Ｍａは、Ｃｕ、Ｚｎ、Ｖ（＝Ｏ）、Ｍｇ、Ｎｉ、Ｔｉ（＝Ｏ）、Ｓｎ、またはＳｉを表す。ｍは、それぞれ独立に、０〜４の整数を表し、ｒは、それぞれ独立に、０〜４の整数を表す。但し、複数のｎのうち少なくとも１つは１以上である。複数のｍと複数のｒとの総和は１６である。）
＜３＞一般式（Ｉ）が、下記一般式（７）で表される、＜１＞または＜２＞に記載の着色組成物。
【化３】
2015059137.tif 000004
（一般式（７）中、Ｒ1およびＲ2は、それぞれ独立に置換基を有してもよい３級アルキル基、または置換基を有してもよいアリール基を表し、Ｒ3は水素原子、ハロゲン原子、置換基を有してもよいアルキル基、または置換基を有してもよいアリール基を表す。Ｚ1およびＺ2は、それぞれ独立に、５員環もしくは６員環を形成するために必要な非金属原子を表す。Ｒ4およびＲ5は、それぞれ独立に、置換基を表す。ｎ１およびｎ２は、それぞれ独立に０〜２の整数である。但し、Ｒ1〜Ｒ5の少なくとも一つは、−Ｌ−Ｐ−（Ｌ−Ｍ）n-1である。）
＜４＞一般式（７）のＲ4またはＲ5が、−Ｌ−Ｐ−（Ｌ−Ｍ）n-1である、＜３＞に記載の着色組成物。
＜５＞一般式（Ｉ）が、一般式（７’）で表される、＜１＞〜＜４＞のいずれかに記載の着色組成物。
一般式（７’）
【化４】
2015059137.tif 000005
（一般式（７’）中、Ｒ1およびＲ2は、それぞれ独立に置換基を有してもよい３級アルキル基、または置換基を有してもよいアリール基を表し、ＺａおよびＺｂは、それぞれ独立に、窒素原子、または−Ｃ（Ｒ7）−を表し、Ｒ7は水素原子または置換基を表す。ＺｄおよびＺｅは、それぞれ独立に、窒素原子、または−Ｃ（Ｒ7）−を表す。Ｒ7は水素原子または置換基を表す。Ｒ4およびＲ5は、それぞれ独立に、置換基を表す。ｎ１およびｎ２は、０〜２の整数である。但し、Ｒ1〜Ｒ2、Ｒ4〜Ｒ5の少なくとも一つは、−Ｌ−Ｐ−（Ｌ−Ｍ）n-1である。）
＜６＞一般式（Ｉ）中のＬが、下記群Ａから選ばれる連結基、またはこれらの連結基を組み合わせてなる連結基である、＜１＞〜＜５＞のいずれかに記載の着色組成物。
群Ａ
【化５】
2015059137.tif 000006
＜７＞一般式（Ｉ）中のＬが、下記一般式（２）で表される、＜６＞に記載の着色組成物。
一般式（２）
【化６】
2015059137.tif 000007
（一般式（２）中、Ｌ1は、酸素原子、または硫黄原子を表し、Ｌ2は、群Ａから選ばれる連結基、またはこれらの連結基を組み合わせてなる連結基を表す。＊は、Ｐとの結合部位を表し、＊＊はＭとの結合部位を表す。）
＜８＞一般式（Ｉ）中のＬが、スルホンアミド基を有する、＜１＞〜＜７＞のいずれかに記載の着色組成物。
＜９＞一般式（Ｉ）中のｎが、１〜４の整数を表す、＜１＞〜＜８＞のいずれかに記載の着色組成物。
＜１０＞＜１＞〜＜９＞のいずれかに記載の着色組成物、重合性化合物、および光重合開始剤を有する、感光性着色組成物。
＜１１＞光重合開始剤が、オキシム系化合物またはビイミダゾール系化合物である、＜１０＞に記載の感光性着色組成物。
＜１２＞＜１＞〜＜９＞のいずれかに記載の着色組成物、または＜１０＞または＜１１＞に記載の感光性着色組成物を用いた着色層を有するカラーフィルタ。
＜１３＞＜１＞〜＜９＞のいずれかに記載の着色組成物、または＜１０＞または＜１１＞に記載の感光性着色組成物を、基板上に適用し、着色層を形成する工程と、形成された着色層をパターン状に露光し、現像して着色領域を形成する工程と、を有するカラーフィルタの製造方法。
＜１４＞＜１２＞に記載のカラーフィルタ、または＜１３＞に記載のカラーフィルタの製造方法により作製されたカラーフィルタを有する液晶表示装置、有機エレクトロルミネッセンス素子または固体撮像素子。
【発明の効果】
【００２１】
本発明によれば、色価が高く、耐熱性、耐光性、および経時安定性に優れた着色組成物を提供可能となった。
また、本発明によれば、良好な色相を呈する分光特性を有し、耐熱性および耐光性に優れた感光性着色組成物、ならびに、これを用いたカラーフィルタおよびその製造方法、画質の良好な液晶表示装置、有機エレクトロルミネッセンス素子、ならびに固体撮像素子が提供可能となった。
【発明を実施するための形態】
【００２２】
以下において、本発明の内容について詳細に説明する。尚、本願明細書において「〜」とはその前後に記載される数値を下限値および上限値として含む意味で使用される。本明細書において、アルキル基等の「基」は、特に述べない限り、置換基を有していてもよいし、有していなくてもよい。
【００２３】
なお、本明細書中に記載の「全固形分」とは、着色組成物の組成から有機溶剤を除いた成分の合計を示す。
また、本明細書中において、「（メタ）アクリル」は、アクリルまたはメタクリルの双方を含む意である。
また、本明細書において、“単量体”と“モノマー”とは同義である。本明細書における単量体は、オリゴマーおよびポリマーと区別され、重量平均分子量が２，０００以下の化合物をいう。本明細書において、重合性化合物とは、重合性官能基を有する化合物のことをいい、単量体であっても、ポリマーであってもよい。重合性官能基とは、重合反応に関与する基を言う。
重量平均分子量および数平均分子量は、ゲルパーミエーションクロマトグラフィー（ＧＰＣ）により求めることができる。
【００２４】
本明細書において「工程」との語は、独立した工程だけではなく、他の工程と明確に区別できない場合であってもその工程の所期の作用が達成されれば、本用語に含まれる。
【００２５】
以下、本発明の着色組成物、感光性着色組成物、カラーフィルタおよびその製造方法、液晶表示装置、有機エレクトロルミネッセンス素子、ならびに固体撮像素子について詳述する。
【００２６】
＜着色組成物＞
本発明の着色組成物は、下記一般式（Ｉ）で表される化合物を含有することを特徴とする。また、本発明の着色組成物は、必要に応じて、さらに有機溶剤を含むことが好ましい。
【化７】
2015059137.tif 000008
（一般式（Ｉ）中、Ｐはフタロシアニン部位を表し、Ｍはメチン部位を表し、Ｌは単結合、または連結基を表す。ｎは１〜１６の整数を表す。）
【００２７】
従来、フタロシアニン系染料とメチン系染料とをカラーフィルタ用の着色組成物に適用しようとすると分光特性が不充分であるだけでなく、フタロシアニン系染料とメチン系染料は有機溶剤への溶解性に劣り、しかも耐熱性、耐光性が充分でないことがあり、フタロシアニン系染料を含む着色組成物によるカラーフィルタの作製は困難とされていた。また、フタロシアニン系染料とメチン系染料を含む着色組成物を溶液状態で保存した際には、有機溶剤への溶解性が充分でないために経時保存した場合に染料が析出するなどして、実用性に乏しいものであった。
本発明においては、フタロシアニン系染料とメチン系染料として、一般式（Ｉ）で表される化合物を用いることによって、有機溶剤への溶解性が向上し、良好な分光特性が得られ色価が高く、耐熱性および耐光性に優れ、かつ良好な経時安定性を示す着色組成物が得られる。
【００２８】
このような効果が奏される理由については、必ずしも明確ではないが、次のような作用によるものと推測される。すなわち、
フタロシアニン系染料はその強い会合力のため凝集しやすく、結晶成長したフタロシアニン染料は有機溶剤への溶解性に劣り、着色組成物としての経時安定性が不十分である。また、メチン系染料も強い会合力のため凝集しやすく、結晶成長したフタロシアニン染料は有機溶剤への溶解性に劣り、着色組成物としての経時安定性が不十分である。しかし、この２つの発色部位を連結した化合物では、互いの発色部位同士の相互作用で凝集する際に、片側の発色部位が立体的に凝集を阻害する作用として働き、結果として、経時安定性が高くなるものと推定される。
【００２９】
また、本発明の着色組成物を用いて感光性着色組成物を作製する際は、感光性化合物として、ナフトキノンジアジド化合物を含有するときにはポジ型に構成でき、光重合開始剤を含有するときにはネガ型に構成できる。ネガ型では一般に重合性化合物を更に含有することができる。また必要に応じて、他の成分を含んでいてもよい。
【００３０】
まず、本発明の着色組成物に含まれる一般式（Ｉ）で表される化合物について詳細に説明する。
【化８】
2015059137.tif 000009
（一般式（Ｉ）中、Ｐはフタロシアニン部位を表し、Ｍはメチン部位を表し、Ｌは単結合、または連結基を表す。ｎは１〜１６の整数を表す。）
【００３１】
フタロシアニン部位は、シアン色用染料として良好な色相を呈し、メチン部位は、イエロー色用として良好な色相を呈する。本発明の組成物は色相の良好な緑色（グリーン色）が得られる。また、着色組成物調製時の有機溶剤に対する溶解性が良好で、着色組成物を液状態で保管したときの、もしくは着色組成物を基板上に着色膜の状態としたときの経時による染料等の析出もなく保存安定性が良好であると共に、耐熱性および耐光性が良好である。さらに、カラーフィルタを構成する着色パターン（着色画素）を形成した場合には、パターン形成性にも優れる。
【００３２】
一般式（Ｉ）において、Ｌは、単結合、または連結基を表す。
Ｌで表される連結基としては、単結合あるいは、１〜１００個の炭素原子、０個〜１０個の窒素原子、０個〜５０個の酸素原子、１個〜２００個の水素原子、および０個〜２０個の硫黄原子から成り立つ有機連結基が好ましく、この有機連結基は、無置換でも置換基を有していてもよい。この有機連結基の具体的な例として、下記群Ａから選ばれる連結基、またはこれらの連結基を組み合わせてなる連結基を挙げることができる。
【００３３】
群Ａ
【化９】
2015059137.tif 000010
【００３４】
Ｌは、下記（Ａ−１）群から選択される少なくとも１つと、下記（Ａ−２）群から選択される少なくとも１つを含むことが好ましい。
（Ａ−１）群
【化１０】
2015059137.tif 000011
（Ａ−２）群
【００３５】
【化１１】
2015059137.tif 000012
【００３６】
Ｌは、下記一般式（２）で表される連結基であることがさらに好ましい。
一般式（２）
【化１２】
2015059137.tif 000013
（一般式（２）中、Ｌ1は、酸素原子、または硫黄原子を表し、Ｌ2は、前記群Ａから選ばれる連結基、またはこれらの連結基を組み合わせてなる連結基を表す。＊は、Ｐとの結合部位を表し、＊＊はＭとの結合部位を表す。）
一般式（２）中、Ｌ2は前記（Ａ−１）群から選択される１つまたは２つ以上の組み合わせであることが好ましい。
【００３７】
Ｌ1は、酸素原子、または硫黄原子を表し、酸素原子が好ましい。
Ｌ2は、前記群Ａから選ばれる連結基、またはこれらの連結基を組み合わせてなる連結基を表し、スルホンアミド基を有することが好ましい。
【００３８】
具体的には、Ｌとしては、以下の連結基が好ましい。
【化１３】
2015059137.tif 000014
【００３９】
一般式（Ｉ）において、ｎは、１〜１６の整数を表し、１〜８の整数が好ましく、１〜４の整数がより好ましく、１または２がさらに好ましい。
【００４０】
一般式（Ｉ）は、下記一般式（１）で表されることが好ましい。
【化１４】
2015059137.tif 000015
（一般式（１）において、Ｘは、それぞれ独立にハロゲン原子を表す。Ｒは、それぞれ独立に、水素原子または１価の置換基を表す。ただし、Ｒのうち、ｎ個は、−Ｌ−Ｍである。Ｍａは、Ｃｕ、Ｚｎ、Ｖ（＝Ｏ）、Ｍｇ、Ｎｉ、Ｔｉ（＝Ｏ）、Ｓｎ、またはＳｉを表す。ｍは、それぞれ独立に、０〜４の整数を表し、ｒは、それぞれ独立に、０〜４の整数を表す。但し、複数のｎのうち少なくとも１つは１以上である。複数のｍと複数のｒとの総和は１６である。）
一般式（１）中、Ｌ、Ｍ、ｎは、一般式（Ｉ）中のＬ、Ｍと、ｎに対応する。
【００４１】
一般式（１）で表されるフタロシアニン部位が２種類以上の混合物である場合、ｍ、ｒは、それぞれ、混合物中の化合物の平均値を意味する。
【００４２】
また、本発明におけるフタロシアニン部位は、５５０ｎｍにおける吸収強度と６５０ｎｍにおける吸収強度の比（５５０ｎｍ／６５０ｎｍ）が０〜０．２の範囲にあることが好ましく、０〜０．１の範囲にあることがさらに好ましい。
【００４３】
一般式（１）において、Ｘはハロゲン原子を表し、塩素原子および臭素原子が好ましく、塩素原子がより好ましい。また、Ｘの置換位置は、フタロシアニン骨格のα位であると、吸収波長が長波化し、グリーンフィルタ用として好適に用いることができる。
ｍは、それぞれ独立に、０〜４を表し、２〜４が好ましい。４つのｍの合計は、２〜１５が好ましく、６〜１５がより好ましく、９〜１５が特に好ましい。
【００４４】
Ｍａは、Ｃｕ、Ｚｎ、Ｖ（＝Ｏ）、Ｍｇ、Ｎｉ、Ｔｉ（＝Ｏ）、Ｍｇ、ＳｎまたはＳｉを表し、ＺｎまたはＣｕが好ましい。
【００４５】
Ｒは水素原子または１価の置換基を表す。ただし、Ｒの少なくとも１つは一般式（Ｉ）中の−Ｌ−Ｍである。１価の置換基の例としては、後述の置換基Ｔが例示される。Ｒは水素原子、アルキル基、アルコキシ基、フェノキシ基、アリール基およびアリールオキシ基が好ましく、水素原子、炭素数１〜３のアルキル基、炭素数１〜３のアルコキシ基、フェノキシ基がより好ましく、水素原子がさらに好ましい。
ｒは、それぞれ独立に、０〜４を表し、０〜１が好ましい。
【００４６】
一般式（１）において、フタロシアニン骨格におけるＲの置換位置については、フタロシアニン骨格のα位、β位のいずれであってもよいが、α位置換体の方が分子会合を抑制する効果が大きく、着色組成物層の吸光係数を高める点で好ましい。
【００４７】
以下に、上記した置換基Ｔの例を示す。
アルキル基（好ましくは炭素数１〜２４の、直鎖、分岐鎖、または環状のアルキル基で、例えば、メチル基、エチル基、プロピル基、イソプロピル基、ブチル基、ｔｅｒｔ−ブチル基、ペンチル基、ヘキシル基、ヘプチル基、オクチル基、２−エチルヘキシル基、ドデシル基、ヘキサデシル基、シクロプロピル基、シクロペンチル基、シクロヘキシル基、１−ノルボルニル基、１−アダマンチル基）、アルケニル基（好ましくは炭素数２〜１８のアルケニル基で、例えば、ビニル基、アリル基、３−ブテン−１−イル基）、アリール基（好ましくは炭素数６〜２４のアリール基で、例えば、フェニル基、ナフチル基）、ヘテロ環基（好ましくは炭素数１〜１８のヘテロ環基で、例えば、２−チエニル基、４−ピリジル基、２−フリル基、２−ピリミジニル基、１−ピリジル基、２−ベンゾチアゾリル基、１−イミダゾリル基、１−ピラゾリル基、ベンゾトリアゾール−１−イル基）、シリル基（好ましくは炭素数３〜１８のシリル基で、例えば、トリメチルシリル基、トリエチルシリル基、トリブチルシリル基、ｔｅｒｔ−ブチルジメチルシリル基、ｔｅｒｔ−ヘキシルジメチルシリル基）、ヒドロキシル基、シアノ基、ニトロ基、アルコキシ基（好ましくは炭素数１〜２４のアルコキシ基で、例えば、メトキシ基、エトキシ基、１−ブトキシ基、２−ブトキシ基、イソプロポキシ基、ｔｅｒｔ−ブトキシ基、ドデシルオキシ基、また、シクロアルキルオキシ基であれば、例えば、シクロペンチルオキシ基、シクロヘキシルオキシ基）、アリールオキシ基（好ましくは炭素数６〜２４のアリールオキシ基で、例えば、フェノキシ基、１−ナフトキシ基）、ヘテロ環オキシ基（好ましくは炭素数１〜１８のヘテロ環オキシ基で、例えば、１−フェニルテトラゾール−５−オキシ基、２−テトラヒドロピラニルオキシ基）、シリルオキシ基（好ましくは炭素数１〜１８のシリルオキシ基で、例えば、トリメチルシリルオキシ基、ｔｅｒｔ−ブチルジメチルシリルオキシ基、ジフェニルメチルシリルオキシ基）、アシルオキシ基（好ましくは炭素数２〜２４のアシルオキシ基で、例えば、アセトキシ基、ピバロイルオキシ基、２−エチルヘキサノイルオキシ基、２−メチルプロパノイルオキシ基、オクタノイルオキシ基、ブタノイルオキシ基、２−メチルブタノイルオキシ基、ベンゾイルオキシ基、ドデカノイルオキシ基）、アルコキシカルボニルオキシ基（好ましくは炭素数２〜２４のアルコキシカルボニルオキシ基で、例えば、エトキシカルボニルオキシ基、ｔｅｒｔ−ブトキシカルボニルオキシ基、また、シクロアルキルオキシカルボニルオキシ基であれば、例えば、シクロヘキシルオキシカルボニルオキシ基）、アリールオキシカルボニルオキシ基（好ましくは炭素数７〜２４のアリールオキシカルボニルオキシ基で、例えば、フェノキシカルボニルオキシ基）、カルバモイルオキシ基（この好ましくは炭素数１〜２４のカルバモイルオキシ基で、例えば、Ｎ，Ｎ−ジメチルカルバモイルオキシ基、Ｎ−ブチルカルバモイルオキシ基、Ｎ−フェニルカルバモイルオキシ基、Ｎ−エチル−Ｎ−フェニルカルバモイルオキシ基）、スルファモイルオキシ基（好ましくは炭素数１〜２４のスルファモイルオキシ基で、例えば、Ｎ，Ｎ−ジエチルスルファモイルオキシ基、Ｎ−プロピルスルファモイルオキシ基）、アルキルスルホニルオキシ基（好ましくは炭素数１〜２４のアルキルスルホニルオキシ基で、例えば、メチルスルホニルオキシ基、ヘキサデシルスルホニルオキシ基、シクロヘキシルスルホニルオキシ基）、アリールスルホニルオキシ基（好ましくは炭素数６〜２４のアリールスルホニルオキシ基で、例えば、フェニルスルホニルオキシ基）、アシル基（好ましくは炭素数１〜２４のアシル基で、例えば、ホルミル基、アセチル基、ピバロイル基、ベンゾイル基、テトラデカノイル基、シクロヘキサノイル基）、
【００４８】
アルコキシカルボニル基（好ましくは炭素数２〜２４のアルコキシカルボニル基で、例えば、メトキシカルボニル基、エトキシカルボニル基、オクタデシルオキシカルボニル基、シクロヘキシルオキシカルボニル基、２，６−ジ−ｔｅｒｔ−ブチル−４−メチルシクロヘキシルオキシカルボニル基）、アリールオキシカルボニル基（好ましくは炭素数７〜２４のアリールオキシカルボニル基で、例えば、フェノキシカルボニル基）、カルバモイル基（好ましくは炭素数１〜２４のカルバモイル基で、例えば、カルバモイル基、Ｎ，Ｎ−ジエチルカルバモイル基、Ｎ−エチル−Ｎ−オクチルカルバモイル基、Ｎ，Ｎ−ジブチルカルバモイル基、Ｎ−プロピルカルバモイル基、Ｎ−フェニルカルバモイル基、Ｎ−メチルＮ−フェニルカルバモイル基、Ｎ，Ｎ−ジシクロへキシルカルバモイル基）、アミノ基（好ましくは炭素数２４以下のアミノ基で、例えば、アミノ基、メチルアミノ基、Ｎ，Ｎ−ジブチルアミノ基、テトラデシルアミノ基、２−エチルへキシルアミノ基、シクロヘキシルアミノ基）、アニリノ基（好ましくは６〜２４のアニリノ基で、例えば、アニリノ基、Ｎ−メチルアニリノ基）、ヘテロ環アミノ基（好ましくは１〜１８のヘテロ環アミノ基で、例えば、４−ピリジルアミノ基）、カルボンアミド基（好ましくは２〜２４のカルボンアミド基で、例えば、アセトアミド基、ベンズアミド基、テトラデカンアミド基、ピバロイルアミド基、シクロヘキサンアミド基）、ウレイド基（好ましくは炭素数１〜２４のウレイド基で、例えば、ウレイド基、Ｎ，Ｎ−ジメチルウレイド基、Ｎ−フェニルウレイド基）、イミド基（好ましくは炭素数２４以下のイミド基で、例えば、Ｎ−スクシンイミド基、Ｎ−フタルイミド基）、アルコキシカルボニルアミノ基（好ましくは炭素数２〜２４のアルコキシカルボニルアミノ基で、例えば、メトキシカルボニルアミノ基、エトキシカルボニルアミノ基、ｔｅｒｔ−ブトキシカルボニルアミノ基、オクタデシルオキシカルボニルアミノ基、シクロヘキシルオキシカルボニルアミノ基）、アリールオキシカルボニルアミノ基（好ましくは炭素数７〜２４のアリールオキシカルボニルアミノ基で、例えば、フェノキシカルボニルアミノ基）、スルホンアミド基（好ましくは炭素数１〜２４のスルホンアミド基で、例えば、メタンスルホンアミド基、ブタンスルホンアミド基、ベンゼンスルホンアミド基、ヘキサデカンスルホンアミド基、シクロヘキサンスルホンアミド基）、スルファモイルアミノ基（好ましくは炭素数１〜２４のスルファモイルアミノ基で、例えば、Ｎ、Ｎ−ジプロピルスルファモイルアミノ基、Ｎ−エチル−Ｎ−ドデシルスルファモイルアミノ基）、アゾ基（好ましくは炭素数１〜２４のアゾ基で、例えば、フェニルアゾ基、３−ピラゾリルアゾ基）、アルキルチオ基（好ましくは炭素数１〜２４のアルキルチオ基で、例えば、メチルチオ基、エチルチオ基、オクチルチオ基、シクロヘキシルチオ基）、アリールチオ基（好ましくは炭素数６〜２４のアリールチオ基で、例えば、フェニルチオ基）、ヘテロ環チオ基（好ましくは炭素数１〜１８のヘテロ環チオ基で、例えば、２−ベンゾチアゾリルチオ基、２−ピリジルチオ基、１−フェニルテトラゾリルチオ基）、アルキルスルフィニル基（好ましくは炭素数１〜２４のアルキルスルフィニル基で、例えば、ドデカンスルフィニル基）、アリールスルフィニル基（好ましくは炭素数６〜２４のアリールスルフィニル基で、例えば、フェニルスルフィニル基）、アルキルスルホニル基（好ましくは炭素数１〜２４のアルキルスルホニル基で、例えば、メチルスルホニル基、エチルスルホニル基、プロピルスルホニル基、ブチルスルホニル基、イソプロピルスルホニル基、２−エチルヘキシルスルホニル基、ヘキサデシルスルホニル基、オクチルスルホニル基、シクロヘキシルスルホニル基）、アリールスルホニル基（好ましくは炭素数６〜２４のアリールスルホニル基で、例えば、フェニルスルホニル基、１−ナフチルスルホニル基）、スルファモイル基（好ましくは炭素数２４以下のスルファモイル基で、例えば、スルファモイル基、Ｎ，Ｎ−ジプロピルスルファモイル基、Ｎ−エチル−Ｎ−ドデシルスルファモイル基、Ｎ−エチル−Ｎ−フェニルスルファモイル基、Ｎ−シクロヘキシルスルファモイル基）、スルホ基、ホスホニル基（好ましくは炭素数１〜２４のホスホニル基で、例えば、フェノキシホスホニル基、オクチルオキシホスホニル基、フェニルホスホニル基）、ホスフィノイルアミノ基（好ましくは炭素数１〜２４のホスフィノイルアミノ基で、例えば、ジエトキシホスフィノイルアミノ基、ジオクチルオキシホスフィノイルアミノ基）を表す。
【００４９】
また、置換基Ｔは、特にアルカリ性現像液に対する現像性を向上させる目的で、アルカリ性水溶液可溶化部、例えば、カルボン酸基、スルホン酸基、リン酸基、スルホンイミド基、フェノール性水酸基、アセトアセタミド基、アセト酢酸エステル基等の置換基および、それらの基が置換されるアルキル基、アルキルオキシ基、アルキルチオ基、アリールオキシ基、アリールチオ基、アルキルスルホニル基、アリールスルホニル基等の置換基が好ましく用いられる。
【００５０】
上述した置換基Ｔがさらに置換可能な基である場合には、上述した各基のいずれかによってさらに置換されていてもよい。なお、２個以上の置換基を有している場合には、それらの置換基は同一であっても異なっていてもよい。ただし、本発明における置換基は、１分子あたりの質量が、５００以下であることが好ましい。
【００５１】
フタロシアニン部位の分子量は、好ましくは１５００〜３５００であり、より好ましくは１７５０〜２５００である。
【００５２】
フタロシアニン部位は、「機能性色素としてのフタロシアニン  株式会社アイピーシー社発行」、「フタロシアニン  −化学と機能−株式会社アイピーシー社発行」等に記載の方法に従って合成することができる。
本発明におけるフタロシアニン部位は、例えば、置換されてもよいフタロニトリルを金属源存在下で縮合環化させることにより合成できる。その際、複数のフタロニトリルを混合することにより、種々の置換基が導入されたフタロシアニン化合物を合成することができる。単一のフタロニトリルを原料として用いた場合でも、最大で４種の環化異性体が存在する。
フタロシアニン部位の原料としては、フタロニトリルは製造時高温を必要としない等の点で好ましいが、特に限定される事はなく、一般的にフタロシアニンの原料となることが知られている原料、例えばそれぞれ置換されてもよいフタル酸、フタル酸無水物、フタルイミドを用いることにより、種々の置換基が導入されたフタロシアニンを合成することができる。
【００５３】
一般式（Ｉ）は、下記一般式（７）で表されることが好ましい。
【化１５】
2015059137.tif 000016
（一般式（７）中、Ｒ1およびＲ2は、それぞれ独立に置換基を有してもよい３級アルキル基、または置換基を有してもよいアリール基を表し、Ｒ3は水素原子、ハロゲン原子、置換基を有してもよいアルキル基、または置換基を有してもよいアリール基を表す。Ｚ1およびＺ2は、それぞれ独立に、５員環もしくは６員環を形成するために必要な非金属原子を表す。Ｒ4およびＲ5は、それぞれ独立に、置換基を表す。ｎ１およびｎ２は、０〜２の整数である。但し、Ｒ1〜Ｒ5の少なくとも一つは、−Ｌ−Ｐ−（Ｌ−Ｍ）n-1である。）
一般式（７）中、Ｐ、Ｌ、Ｍ、ｎは、一般式（Ｉ）中のＰ、Ｌ、Ｍ、ｎとそれぞれ同義であり、好ましい範囲も同様である。
【００５４】
Ｒ1およびＲ2で表される置換基を有してもよい３級アルキル基としては、炭素数４〜４８の置換基を有してもよい３級アルキル基が好ましい。上記３級アルキル基は、置換若しくは無置換および環状若しくは鎖状のいずれかの３級アルキル基であってもよい。前記３級アルキル基としては例えば、ｔ−ブチル基、ｔ−アミル基、ｔ-オクチル基、アダマンチル基、１−メチルシクロプロピル基、１−メチルシクロヘキシル基、１−ベンジルシクロプロピル等が挙げられる。
【００５５】
Ｒ1およびＲ2で表される置換基を有してもよいアリール基は、好ましくは炭素数６〜４８の置換基を有してもよいアリール基が好ましい。前記アリール基としては、例えば、フェニル基、ナフチル基等が挙げられる。
【００５６】
Ｒ1およびＲ2で表される３級アルキル基およびアリール基が有していてもよい置換基としては、ハロゲン原子（例えば、フッ素、塩素、臭素）、アルキル基（好ましくは炭素数１〜４８、より好ましくは１〜１８のアルキル基であり、前記アルキル基は、直鎖、分岐鎖、または環状のいずれであってもよく、例えば、メチル、エチル、プロピル、イソプロピル、ブチル、ｔ−ブチル、ペンチル、ヘキシル、ヘプチル、オクチル、２−エチルヘキシル、ドデシル、ヘキサデシル、シクロプロピル、シクロペンチル、シクロヘキシル、１−ノルボルニル、１−アダマンチル）、アルケニル基（好ましくは炭素数２〜４８、より好ましくは２〜１８のアルケニル基で、例えば、ビニル、アリル、３−ブテン−１−イル）、アリール基（好ましくは炭素数６〜４８、より好ましくは６〜１２のアリール基で、例えば、フェニル、ナフチル）、ヘテロ環基（好ましくは炭素数１〜３２、より好ましくは１〜１２のヘテロ環基で、例えば、２−チエニル、４−ピリジル、２−フリル、２−ピリミジニル、１−ピリジル、２−ベンゾチアゾリル、１−イミダゾリル、１−ピラゾリル、ベンゾトリアゾール−１−イル）、シリル基（好ましくは炭素数３〜３８、より好ましくは３〜１２のシリル基で、例えば、トリメチルシリル、トリエチルシリル、トリブチルシリル、ｔ−ブチルジメチルシリル、ｔ−ヘキシルジメチルシリル）、ヒドロキシル基、シアノ基、ニトロ基、アルコキシ基（好ましくは炭素数１〜４８、より好ましくは１〜１２のアルコキシ基で、例えば、メトキシ、エトキシ、１−ブトキシ、２−ブトキシ、イソプロポキシ、ｔ−ブトキシ、ドデシルオキシ、シクロアルキルオキシ基（例えば、シクロペンチルオキシ、シクロヘキシルオキシ））、アリールオキシ基（好ましくは炭素数６〜４８、より好ましくは６〜１２のアリールオキシ基で、例えば、フェノキシ、１−ナフトキシ）、ヘテロ環オキシ基（好ましくは炭素数１〜３２、より好ましくは１〜１２のヘテロ環オキシ基で、例えば、１−フェニルテトラゾール−５−オキシ、２−テトラヒドロピラニルオキシ）、シリルオキシ基（好ましくは炭素数１〜３２、より好ましくは１〜１２のシリルオキシ基で、例えば、トリメチルシリルオキシ、ｔ−ブチルジメチルシリルオキシ、ジフェニルメチルシリルオキシ）、アシルオキシ基（好ましくは炭素数２〜４８、より好ましくは２〜１２のアシルオキシ基で、例えば、アセトキシ、ピバロイルオキシ、ベンゾイルオキシ、ドデカノイルオキシ）、アルコキシカルボニルオキシ基（好ましくは炭素数２〜４８、より好ましくは２〜１２のアルコキシカルボニルオキシ基で、例えば、エトキシカルボニルオキシ、ｔ−ブトキシカルボニルオキシ、シクロアルキルオキシカルボニルオキシ基（例えば、シクロヘキシルオキシカルボニルオキシ））、アリールオキシカルボニルオキシ基（好ましくは炭素数７〜３２、より好ましくは７〜１８のアリールオキシカルボニルオキシ基で、例えば、フェノキシカルボニルオキシ）、カルバモイルオキシ基（好ましくは炭素数１〜４８、より好ましくは１〜１２のカルバモイルオキシ基で、例えば、Ｎ，Ｎ−ジメチルカルバモイルオキシ、Ｎ−ブチルカルバモイルオキシ、Ｎ−フェニルカルバモ���ルオキシ、Ｎ−エチル−Ｎ−フェニルカルバモイルオキシ）、スルファモイルオキシ基（好ましくは炭素数１〜３２、より好ましくは１〜１２のスルファモイルオキシ基で、例えば、Ｎ，Ｎ−ジエチルスルファモイルオキシ、Ｎ−プロピルスルファモイルオキシ）、アルキルスルホニルオキシ基（好ましくは炭素数１〜３８、より好ましくは１〜１２のアルキルスルホニルオキシ基で、例えば、メチルスルホニルオキシ、ヘキサデシルスルホニルオキシ、シクロヘキシルスルホニルオキシ）、アリールスルホニルオキシ基（好ましくは炭素数６〜３２、より好ましくは６〜１２のアリールスルホニルオキシ基で、例えば、フェニルスルホニルオキシ）、
【００５７】
アシル基（好ましくは炭素数１〜４８、より好ましくは１〜１２のアシル基で、例えば、ホルミル、アセチル、ピバロイル、ベンゾイル、テトラデカノイル、シクロヘキサノイル）、アルコキシカルボニル基（好ましくは炭素数２〜４８、より好ましくは２〜１２のアルコキシカルボニル基で、例えば、メトキシカルボニル、エトキシカルボニル、オクタデシルオキシカルボニル、シクロヘキシルオキシカルボニル）、アリールオキシカルボニル基（好ましくは炭素数７〜３２、より好ましくは７〜１２のアリールオキシカルボニル基で、例えば、フェノキシカルボニル）、カルバモイル基（好ましくは炭素数１〜４８、より好ましくは１〜１２のカルバモイル基で、例えば、カルバモイル、Ｎ，Ｎ−ジエチルカルバモイル、Ｎ−エチル−Ｎ−オクチルカルバモイル、Ｎ，Ｎ−ジブチルカルバモイル、Ｎ−プロピルカルバモイル、Ｎ−フェニルカルバモイル、Ｎ−メチルＮ−フェニルカルバモイル、Ｎ，Ｎ−ジシクロへキシルカルバモイル）、アミノ基（好ましくは炭素数３２以下、より好ましくは１２以下のアミノ基で、例えば、アミノ、メチルアミノ、Ｎ，Ｎ−ジブチルアミノ、テトラデシルアミノ、２−エチルへキシルアミノ、シクロヘキシルアミノ）、アニリノ基（好ましくは炭素数６〜３２、より好ましくは６〜１２のアニリノ基で、例えば、アニリノ、Ｎ−メチルアニリノ）、ヘテロ環アミノ基（好ましくは炭素数１〜３２、より好ましくは１〜１２のヘテロ環アミノ基で、例えば、４−ピリジルアミノ）、カルボンアミド基（好ましくは炭素数２〜４８、より好ましくは２〜１２のカルボンアミド基で、例えば、アセトアミド、ベンズアミド、テトラデカンアミド、ピバロイルアミド、シクロヘキサンアミド）、ウレイド基（好ましくは炭素数１〜３２、より好ましくは１〜１２のウレイド基で、例えば、ウレイド、Ｎ，Ｎ−ジメチルウレイド、Ｎ−フェニルウレイド）、イミド基（好ましくは炭素数２０以下、より好ましくは１２以下のイミド基で、例えば、Ｎ−スクシンイミド，Ｎ−フタルイミド）、アルコキシカルボニルアミノ基（好ましくは炭素数２〜４８、より好ましくは２〜１２のアルコキシカルボニルアミノ基で、例えば、メトキシカルボニルアミノ、エトキシカルボニルアミノ、ｔ−ブトキシカルボニルアミノ、オクタデシルオキシカルボニルアミノ、シクロヘキシルオキシカルボニルアミノ）、アリールオキシカルボニルアミノ基（好ましくは炭素数７〜３２、より好ましくは７〜１２のアリールオキシカルボニルアミノ基で、例えば、フェノキシカルボニルアミノ）、スルホンアミド基（好ましくは炭素数１〜４８、より好ましくは１〜１２のスルホンアミド基で、例えば、メタンスルホンアミド、ブタンスルホンアミド、オクタンスルホンアミド、ベンゼンスルホンアミド、ヘキサデカンスルホンアミド、シクロヘキサンスルホンアミド）、スルファモイルアミノ基（好ましくは炭素数１〜４８、より好ましくは１〜１２のスルファモイルアミノ基で、例えば、Ｎ、Ｎ−ジプロピルスルファモイルアミノ、Ｎ−エチル−Ｎ−ドデシルスルファモイルアミノ）、アゾ基（好ましくは炭素数１〜４８、より好ましくは１〜２４のアゾ基で、例えば、フェニルアゾ、３−ピラゾリルアゾ）、
【００５８】
アルキルチオ基（好ましくは炭素数１〜４８、より好ましくは１〜１２のアルキルチオ基で、例えば、メチルチオ、エチルチオ、オクチルチオ、シクロヘキシルチオ）、アリールチオ基（好ましくは炭素数６〜４８、より好ましくは６〜１２のアリールチオ基で、例えば、フェニルチオ）、ヘテロ環チオ基（好ましくは炭素数１〜３２、より好ましくは１〜１２のヘテロ環チオ基で、例えば、２−ベンゾチアゾリルチオ、２−ピリジルチオ、１−フェニルテトラゾリルチオ）、アルキルスルフィニル基（好ましくは炭素数１〜３２、より好ましくは１〜１２のアルキルスルフィニル基で、例えば、ドデカンスルフィニル）、アリールスルフィニル基（好ましくは炭素数６〜３２、より好ましくは６〜１２のアリールスルフィニル基で、例えば、フェニルスルフィニル）、アルキルスルホニル基（好ましくは炭素数１〜４８、より好ましくは１〜１２のアルキルスルホニル基で、例えば、メチルスルホニル、エチルスルホニル、プロピルスルホニル、ブチルスルホニル、イソプロピルスルホニル、２−エチルヘキシルスルホニル、ヘキサデシルスルホニル、オクチルスルホニル、シクロヘキシルスルホニル）、アリールスルホニル基（好ましくは炭素数６〜４８、より好ましくは６〜１２のアリールスルホニル基で、例えば、フェニルスルホニル、１−ナフチルスルホニル）、スルファモイル基（好ましくは炭素数３２以下、より好ましくは１６以下のスルファモイル基で、例えば、スルファモイル、Ｎ，Ｎ−ジプロピルスルファモイル、Ｎ−エチル−Ｎ−ドデシルスルファモイル、Ｎ−エチル−Ｎ−フェニルスルファモイル、Ｎ−シクロヘキシルスルファモイル）、スルホ基、ホスホニル基（好ましくは炭素数１〜３２、より好ましくは１〜１２のホスホニル基で、例えば、フェノキシホスホニル、オクチルオキシホスホニル、フェニルホスホニル）、ホスフィノイルアミノ基（好ましくは炭素数１〜３２、より好ましくは１〜１２のホスフィノイルアミノ基で、例えば、ジエトキシホスフィノイルアミノ、ジオクチルオキシホスフィノイルアミノ）が挙げられる。
【００５９】
Ｒ1およびＲ2で表される置換基を有してもよい３級アルキル基および置換基を有してもよいアリール基が２個以上の置換基で置換されている場合には、それらの置換基は同一あっても異なっていてもよい。
【００６０】
一般式（７）におけるＲ3は、水素原子、ハロゲン原子、置換基を有してもよいアルキル基、または置換基を有してもよいアリール基を表し、Ｒ3のハロゲン原子、置換基を有してもよいアルキル基、および置換基を有してもよいアリール基は、上記Ｒ1およびＲ2における置換基で説明したハロゲン原子、アルキル基、およびアリール基と同じ意味の基を表す。Ｒ3で表される置換基を有してもよいアルキル基、および置換基を有してもよいアリール基が有していてもよい置換基としては、上記Ｒ1およびＲ2で表される置換基を有してもよいアルキル基および置換基を有してもよいアリール基の置換基と同様のものが挙げられ、２個以上の置換基で置換されている場合にはそれらの置換基は同一であっても異なっていてもよい。
【００６１】
一般式（７）におけるＺ1およびＺ2は、各々独立に、一般式（７）においてＺ1またはＺ2と隣接する窒素原子およびこれと結合する炭素原子とともに５員若しくは６員環を形成するために必要な非金属原子群を表す。前記非金属原子群としては、例えば、炭素原子、窒素原子、酸素原子、硫黄原子等が挙げられる。
【００６２】
具体的には、Ｚ1およびＺ2は、−Ｎ＝ＣＲz−であることが好ましい。また、Ｚ1およびＺ2は、同一の非金属原子を表すことが好ましい。Ｒzは、水素原子、置換基を表し、置換基は、上記Ｒ1で説明した置換基と同義であり、好ましい範囲も同様である。
【００６３】
一般式（７）におけるＲ4およびＲ5は、それぞれ独立に、置換基を表す。置換基は、一般式（１）中のＲの１価の置換基と同義であり、好ましい範囲も同様である。
ｎ１およびｎ２は、それぞれ独立に０〜２の整数であり、１が好ましい。
【００６４】
一般式（７）におけるＲ1〜Ｒ5の少なくとも一つは、−Ｌ−Ｐ−（Ｌ−Ｍ）n-1であり、Ｒ4またはＲ5が−Ｌ−Ｐ−（Ｌ−Ｍ）n-1であることが好ましい。複数のＬおよびＭは同一であっても異なっていてもよい。
【００６５】
上記一般式（Ｉ）は、色相、堅牢性、モル吸光係数等の観点から、下記一般式（７’）で表されることが好ましい。
一般式（７’）
【化１６】
2015059137.tif 000017
（一般式（７’）中、Ｒ1およびＲ2は、それぞれ独立に置換基を有してもよい３級アルキル基、または置換基を有してもよいアリール基を表し、ＺａおよびＺｂは、それぞれ独立に、窒素原子、または−Ｃ（Ｒ7）−を表し、Ｒ7は置換基を表す。ＺｄおよびＺｅは、それぞれ独立に、窒素原子、または−Ｃ（Ｒ7）−を表す。Ｒ7は水素原子または置換基を表す。Ｒ4およびＲ5は、それぞれ独立に、置換基を表す。ｎ１およびｎ２は、０〜２の整数である。但し、Ｒ1〜Ｒ2、Ｒ4〜Ｒ5の少なくとも一つは、−Ｌ−Ｐ−（Ｌ−Ｍ）n-1である。）
一般式（７’）中、Ｐ、Ｌ、Ｍ、ｎは、一般式（Ｉ）中のＰ、Ｌ、Ｍ、ｎとそれぞれ同義であり、好ましい範囲も同様である。
【００６６】
一般式（７’）におけるＲ1およびＲ2は、上記一般式（１）におけるＲ1およびＲ2と同義であり、好ましい範囲も同様である。
一般式（７’）におけるＺａおよびＺｂは、それぞれ独立に、窒素原子、または−Ｃ（Ｒ7）−を表す（結合の左右は問わない）。Ｒ7は、水素原子または置換基を表す。Ｒ7で表される置換基は、上記Ｒ1で説明した置換基と同義であり、好ましい範囲も同様である。また、Ｒ7で表される置換基が更に置換可能な基である場合には、上記置換基で置換されていてもよい。Ｒ7が２個以上の置換基で置換されている場合には、それらの置換基は同一であってもよいし、異なっていてもよい。
【００６７】
一般式（７’）におけるＺｄおよびＺｅは、それぞれ独立に、窒素原子、または−Ｃ（Ｒ7）−を表し（結合の左右は問わない）、Ｒ7は、水素原子または置換基を表す。Ｒ7で表される置換基は、上記Ｒ1で説明した置換基と同義であり、好ましい範囲も同様である。Ｒ7で表される置換基が更に置換可能な基である場合には、上記置換基で置換されていてもよい。Ｒ7が２個以上の置換基で置換されている場合には、それらの置換基は同一であってもよいし、異なっていてもよい。
【００６８】
一般式（７’）におけるＲ4およびＲ5は、それぞれ独立に、置換基を表す。Ｒ4はＺｂに、Ｒ5はＺｅにそれぞれ結合していることが好ましい。置換基は、一般式（１）中のＲの１価の置換基と同義であり、好ましい範囲も同様である。
一般式（７’）中のｎ１およびｎ２は、それぞれ独立に０〜２の整数であり、１が好ましい。
【００６９】
一般式（７’）におけるＲ1〜Ｒ2、Ｒ4〜Ｒ5の少なくとも一つは、−Ｌ−Ｐ−（Ｌ−Ｍ）n-1であり、Ｒ4が−Ｌ−Ｐ−（Ｌ−Ｍ）n-1であることが好ましい。複数のＬおよびＭは同一であっても異なっていてもよい。
【００７０】
一般式（Ｉ）は、下記一般式（３）で表されることが好ましい。
一般式（３）
【化１７】
2015059137.tif 000018
（一般式（３）において、Ｘは、それぞれ独立にハロゲン原子を表す。Ｒは、それぞれ独立に、水素原子または１価の置換基を表す。ただし、Ｒの少なくとも１つは、Ｌとの結合部位である。Ｍａは、Ｃｕ、Ｚｎ、Ｖ（＝Ｏ）、Ｍｇ、Ｎｉ、Ｔｉ（＝Ｏ）、Ｓｎ、またはＳｉを表す。ｍは、それぞれ独立に、０〜４の整数を表し、ｒは、それぞれ独立に、０〜４の整数を表す。但し、複数のｍのうち少なくとも１つは１以上である。複数のｍと複数のｒとの総和は１６である。Ｒ1およびＲ2は、それぞれ独立に置換基を有してもよい３級アルキル基、または置換基を有してもよいアリール基を表し、Ｒ3は水素原子、ハロゲン原子、置換基を有してもよいアルキル基、または置換基を有してもよいアリール基を表す。Ｚ1およびＺ2は、それぞれ独立に、５員環もしくは６員環を形成するために必要な非金属原子を表す。Ｒ5は、置換基を表す。ｎ２は０〜２の整数である。ｎは１〜１６の整数を表す。Ｌは、単結合、または連結基を表す。）
【００７１】
一般式（３）において、Ｘ、Ｒ、Ｍａ、ｒ、およびｍは、一般式（１）におけるＸ、Ｒ、Ｍａ、ｒ、およびｍとそれぞれ同義であり、好ましい範囲も同様である。
一般式（３）において、Ｒ1〜Ｒ3、Ｒ5、Ｚ1〜Ｚ2、ｎ２は、一般式（７）におけるＲ1〜Ｒ3、Ｒ5、Ｚ1〜Ｚ2、ｎ２とそれぞれ同義であり、好ましい範囲も同様である。
一般式（３）において、Ｌ、ｎは、一般式（Ｉ）におけるＬ、ｎとそれぞれ同義であり、好ましい範囲も同様である。
【００７２】
一般式（Ｉ）は、下記一般式（４）で表されることが好ましい。
一般式（４）
【化１８】
2015059137.tif 000019
（一般式（４）において、Ｘは、それぞれ独立にハロゲン原子を表す。Ｒは、それぞれ独立に、水素原子または１価の置換基を表す。ただし、Ｒの少なくとも１つは、Ｌとの結合部位である。Ｍａは、Ｃｕ、Ｚｎ、Ｖ（＝Ｏ）、Ｍｇ、Ｎｉ、Ｔｉ（＝Ｏ）、Ｓｎ、またはＳｉを表す。ｍは、それぞれ独立に、０〜４の整数を表し、ｒは、それぞれ独立に、０〜４の整数を表す。但し、複数のｍのうち少なくとも１つは１以上である。複数のｍと複数のｒとの総和は１６である。Ｒ1およびＲ2は、それぞれ独立に置換基を有してもよい３級アルキル基、または置換基を有してもよいアリール基を表し、ＺａおよびＺｂは、それぞれ独立に、窒素原子、または−Ｃ（Ｒ4）−を表し、Ｒ4は水素原子または置換基を表す。ＺｄおよびＺｅは、それぞれ独立に、窒素原子、または−Ｃ（Ｒ7）−を表す。Ｒ7は水素原子または置換基を表す。Ｒ5は、置換基を表す。ｎ２は、０〜２の整数である。ｎは１〜１６の整数を表す。Ｌは、単結合、または連結基を表す。）
【００７３】
一般式（４）において、Ｘ、Ｒ、Ｍａ、ｒ、およびｍは、一般式（１）におけるＸ、Ｒ、Ｍａ、ｒ、およびｍとそれぞれ同義であり、好ましい範囲も同様である。
一般式（４）において、Ｒ1、Ｒ2、Ｒ5、Ｚａ〜Ｚｅ、ｎ２は、一般式（７’）におけるＲ1、Ｒ2、Ｒ5、Ｚａ〜Ｚｅ、ｎ２とそれぞれ同義であり、好ましい範囲も同様である。
一般式（４）において、Ｌ、ｎは、一般式（Ｉ）におけるＬ、ｎとそれぞれ同義であり、好ましい範囲も同様である。
【００７４】
以下、一般式（Ｉ）で表される化合物の具体例を挙げるが、本発明がこれらに限定されるものではないことはいうまでもない。
【００７５】
【化１９】
2015059137.tif 000020
【化２０】
2015059137.tif 000021
【化２１】
2015059137.tif 000022
【化２２】
2015059137.tif 000023
【化２３】
2015059137.tif 000024
【００７６】
一般式（Ｉ）で表される化合物の合成例としては、特に制限はなく、公知の合成方法により合成することができる。例えば、下記スキームのように、一般式（Ｉ）におけるＬに対応する化合物（下記スキームではＭ−１）と、一般式（Ｉ）におけるＭに対応する化合物（下記スキームではＭ−２）とを反応させた後、フタロシアニン部位を結合させることで、一般式（Ｉ）で表される化合物を効率よく合成することができる。例えば、上記化合物１は、以下のスキームにより合成することができる。
【００７７】
【化２４】
2015059137.tif 000025
【００７８】
一般式（Ｉ）で表される化合物（および必要に応じて併用する従来公知の染料（後述））の着色組成物における含有量は、分光特性を満足できれば、染料比が少なければ少ないほど感度や現像性の観点からは好ましい。
一般式（Ｉ）で表される化合物の着色組成物中の含有量としては、着色組成物の全固形分に対して、１〜７０質量％が好ましく、３〜５０質量％がより好ましい。この範囲とすることで着色力とパターン形成性が両立できる。
【００７９】
本発明の着色組成物においては、染料として一般式（Ｉ）で表される化合物を単独で用い、あるいは複数種を併用することができる。また更に、一般式（Ｉ）で表される化合物と共に、従来公知の染料を併用することもできる。
【００８０】
従来公知の染料としては、有機溶剤に必要量溶解する染料であれば特に制限はなく、必要とされる分光吸収に応じて、適宜染料を選択することができる。染料種としては、酸性染料、塩基性染料、分散染料および酸性染料の塩基性化合物との反応物、塩基性染料の酸化合物との反応物で有機溶剤に可溶性としたものが挙げられる。
【００８１】
これらの染料としては、カラーフィルタとして望ましいスペクトルを有し、かつ後述する有機溶剤もしくはアルカリ可溶性樹脂を含む溶液に必要な濃度溶解し、経時による析出、凝集などを起こさないことが必要である。これら染料としては、カラーインデックスに記載されたＣ．Ｉ．Ｓｏｌｖｅｎｔ  Ｃｏｌｏｕｒ等から適宜選定できる。また、既知の油溶性染料、酸性染料、分散染料、反応性染料、直接染料等からも溶剤溶解性とスペクトルが適合した染料を選定可能である。
【００８２】
染料の有機溶剤可溶性の判断は、２５℃の有機溶剤に重量百分率で１％以上溶解するか否かで行なうことができる。しかし、この範囲以下であっても混合使用することで溶解性が増大する場合はこの限りではなく、混合する場合には１％未満の溶解性でも添加量によっては使用可能である。
【００８３】
また、本発明の着色組成物には、着色成分として、他の構造の染料化合物や顔料化合物およびその分散物を含んでもよい。
染料化合物としては、着色画像の色相に影響を与えないものであればどのような構造であってもよく、例えば、モノメチン系、アゾ系（例えば、ソルベントイエロー１６２）、アントラキノン系（例えば、特開２００１−１０８８１号公報に記載のアントラキノン化合物）、フタロシアニン系（例えば、米国特許第２００８／００７６０４４号明細書に記載のフタロシアニン化合物）、キサンテン系（例えば、シー・アイ・アシッド・レッド２８９（C.I.Acid.Red 289））、トリアリールメタン系（例えば、シー・アイ・アシッドブルー７（C.I.Acid  Blue7）、シー・アイ・アシッドブルー８３（C.I.Acid Blue83）、シー・アイ・アシッドブルー９０（C.I.Acid Blue90）、シー・アイ・ソルベント・ブルー３８（C.I.Solvent Blue38）、シー・アイ・アシッド・バイオレット１７（C.I.Acid Violet17）、シー・アイ・アシッド・バイオレット４９（C.I.Acid Violet49）、シー・アイ・アシッド・グリーン３（C.I.Acid Green3）、メチン染料、などが挙げられる。
【００８４】
顔料化合物としては、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、インジゴ、チオインジゴ、イソインドリン、イソインドリノン、ピラントロンもしくはイソビオラントロン等が挙げられる。さらに詳しくは、例えば、ピグメント・レッド１９０、ピグメント・レッド２２４、ピグメント・バイオレット２９等のペリレン化合物顔料、ピグメント・オレンジ４３、もしくはピグメント・レッド１９４等のペリノン化合物顔料、ピグメント・バイオレット１９、ピグメント・バイオレット４２、ピグメント・レッド１２２、ピグメント・レッド１９２、ピグメント・レッド２０２、ピグメント・レッド２０７、もしくはピグメント・レッド２０９のキナクリドン化合物顔料、ピグメント・レッド２０６、ピグメント・オレンジ４８、もしくはピグメント・オレンジ４９等のキナクリドンキノン化合物顔料、ピグメント・イエロー１４７等のアントラキノン化合物顔料、ピグメント・レッド１６８等のアントアントロン化合物顔料、ピグメント・ブラウン２５、ピグメント・バイオレット３２、ピグメント・オレンジ３６、ピグメント・イエロー１２０、ピグメント・イエロー１８０、ピグメント・イエロー１８１、ピグメント・オレンジ６２、もしくはピグメント・レッド１８５等のベンズイミダゾロン化合物顔料、ピグメント・イエロー９３、ピグメント・イエロー９４、ピグメント・イエロー９５、ピグメント・イエロー１２８、ピグメント・イエロー１６６、ピグメント・オレンジ３４、ピグメント・オレンジ１３、ピグメント・オレンジ３１、ピグメント・レッド１４４、ピグメント・レッド１６６、ピグメント・レッド２２０、ピグメント・レッド２２１、ピグメント・レッド２４２、ピグメント・レッド２４８、ピグメント・レッド２６２、もしくはピグメント・ブラウン２３等のジスアゾ縮合化合物顔料、ピグメント・イエロー１３、ピグメント・イエロー８３、もしくはピグメント・イエロー１８８等のジスアゾ化合物顔料、ピグメント・レッド１８７、ピグメント・レッド１７０、ピグメント・イエロー７４、ピグメント・イエロー１５０、ピグメント・レッド４８、ピグメント・レッド５３、ピグメント・オレンジ６４、もしくはピグメント・レッド２４７等のアゾ化合物顔料、ピグメント・ブルー６０等のインダントロン化合物顔料、ピグメント・グリーン７、ピグメント・グリーン３６、ピグメント・グリーン３７、ピグメント・グリーン５８、ピグメント・ブルー１６、ピグメント・ブルー７５、もしくはピグメント・ブルー１５等のフタロシアニン化合物顔料、ピグメント・ブルー５６、もしくはピグメント・ブルー６１等のトリアリールカルボニウム化合物顔料、ピグメント・バイオレット２３、もしくはピグメント・バイオレット３７等のジオキサジン化合物顔料、ピグメント・レッド１７７等のアミノアントラキノン化合物顔料、ピグメント・レッド２５４、ピグメント・レッド２５５、ピグメント・レッド２６４、ピグメント・レッド２７２、ピグメント・オレンジ７１、もしくはピグメント・オレンジ７３等のジケトピロロピロール化合物顔料、ピグメント・レッド８８等のチオインジゴ化合物顔料、ピグメント・イエロー１３９、ピグメント・オレンジ６６等のイソインドリン化合物顔料、ピグメント・イエロー１０９、もしくはピグメント・オレンジ６１等のイソインドリノン化合物顔料、ピグメント・オレンジ４０、もしくはピグメント・レッド２１６等のピラントロン化合物顔料、またはピグメント・バイオレット３１等のイソビオラントロン化合物顔料が挙げられる。
【００８５】
これらの中でも、下記黄色染料を用いることが好ましい。
【化２５】
2015059137.tif 000026
【００８６】
染料または顔料を分散物として配合する場合、特開平９−１９７１１８号公報、特開２０００−２３９５４４号公報の記載に従って調整することができる。
【００８７】
染料または顔料は、本発明の効果を損なわない範囲で用いることができる。染料または顔料を有する場合、染料または顔料の含有量は、着色組成物の全固形分に対して、０．５質量％〜７０質量％であることが好ましい。また、染料または顔料は、吸収強度比（４５０ｎｍの吸収／６５０ｎｍの吸収）が０．９５〜１．０５の範囲となるように、着色組成物に添加されるのが好ましい。一般式（Ｉ）で表される化合物以外の化合物の量が、全色素化合物の３０質量％以下であることが好ましく、１５質量％以下であることがより好ましく、１０質量％以下であることがさらに好ましい。
【００８８】
［有機溶剤］
本発明の着色組成物は、少なくとも一種の有機溶剤を含有することができる。
有機溶剤は、並存する各成分の溶解性や着色組成物を調製したときの塗布性を満足できるものであれば、基本的には特に制限はなく、特に、バインダーの溶解性、塗布性、安全性を考慮して選ばれることが好ましい。
【００８９】
有機溶剤としては、エステル類、エーテル類、ケトン類、芳香族炭化水素類が用いられ、具体的には、特開２０１２−０３２７５４号公報の段落［０１６１］〜［０１６２］に記載のものが例示される。
【００９０】
これらの有機溶剤は、前述の各成分の溶解性、およびアルカリ可溶性ポリマーを含む場合はその溶解性、塗布面状の改良などの観点から、２種以上を混合することも好ましい。この場合、特に好ましくは、３−エトキシプロピオン酸メチル、３−エトキシプロピオン酸エチル、エチルセロソルブアセテート、乳酸エチル、ジエチレングリコールジメチルエーテル、酢酸ブチル、３−メトキシプロピオン酸メチル、２−ヘプタノン、シクロヘキサノン、エチルカルビトールアセテート、ブチルカルビトールアセテート、プロピレングリコールメチルエーテル、およびプロピレングリコールメチルエーテルアセテートから選択される２種以上で構成される混合溶液である。
【００９１】
有機溶剤の着色組成物中における含有量としては、組成物の全固形分濃度が１０質量％〜８０質量％になる量が好ましく、１５質量％〜６０質量％になる量がより好ましい。
【００９２】
＜感光性着色組成物＞
本発明の感光性着色組成物は、本発明の着色組成物と、重合性化合物と、光重合開始剤と、を有する。本発明の感光性着色組成物は、必要に応じて、更に他の成分を用いて構成することができる。
【００９３】
一般式（１）で表される化合物の感光性着色組成物中における含有量としては、分子量、およびその吸光係数によって異なるが、感光性着色組成物の全固形分に対して、１質量％〜７０質量％が好ましく、１０質量％〜５０質量％がより好ましい。一般式（１）で表される化合物の含有量が上記範囲であることで、良好な色濃度が得られ、画素のパターニングが良好になる点で有利である。
【００９４】
［重合性化合物］
本発明の感光性着色組成物は、少なくとも一種の重合性化合物を含有する。重合性化合物としては、例えば、少なくとも１個のエチレン性不飽和二重結合を有する付加重合性化合物を挙げることができる。
【００９５】
具体的には、末端エチレン性不飽和結合を少なくとも１個、好ましくは２個以上有する化合物から選ばれる。このような化合物群は、当該産業分野において広く知られているものであり、本発明においてはこれらを特に限定なく用いることができる。これらは、例えば、モノマー、プレポリマー、すなわち２量体、３量体およびオリゴマー、またはそれらの混合物、並びにそれらの（共）重合体などの化学的形態のいずれであってもよい。重合性化合物の具体例は、特開２０１３−１８２２１５号公報の段落００４２〜００４９の記載を参酌でき、この内容は本願明細書に組み込まれる。
【００９６】
重合性化合物は、市販品を用いてもよい。例えば、カヤラドＤＰＨＡ（日本化薬（株）製、ジペンタエリスリトールペンタアクリレートとジペンタエリスリトールヘキサアクリレートとの混合物）を挙げることができる。
【００９７】
感光性着色組成物の全固形分中における重合性化合物の含有量としては、特に限定はなく、本発明の効果をより効果的に得る観点から、１０質量％〜８０質量％が好ましく、１５質量％〜７５質量％がより好ましく、２０質量％〜６０質量％が特に好ましい。重合性化合物は１種類のみでもよいし、２種類以上であってもよい。重合性化合物が２種類以上の場合は、その合計が上記範囲であることが好ましい。
【００９８】
［光重合開始剤］
本発明の感光性着色組成物は、少なくとも一種の光重合開始剤を含有する。光重合開始剤は、重合性化合物を重合させ得るものであれば、特に制限はなく、特性、開始効率、吸収波長、入手性、コスト等の観点で選ばれるのが好ましい。
【００９９】
光重合開始剤としては、例えば、ハロメチルオキサジアゾール化合物およびハロメチル−ｓ−トリアジン化合物から選択される少なくとも１つの活性ハロゲン化合物、３−アリール置換クマリン化合物、ロフィン２量体、ベンゾフェノン化合物、アセトフェノン化合物およびその誘導体、シクロペンタジエン−ベンゼン−鉄錯体およびその塩、オキシム系化合物、等が挙げられる。光重合開始剤の具体例については、特開２００４−２９５１１６号公報の段落〔００７０〕〜〔００７７〕に記載のものが挙げられる。中でも、重合反応が迅速である点等から、オキシム系化合物またはビイミダゾール系化合物が好ましい。
【０１００】
オキシム系化合物（以下、「オキシム系光重合開始剤」ともいう。）としては、特に限定はなく、例えば、特開２０００−８００６８号公報、ＷＯ０２／１００９０３Ａ１、特開２００１−２３３８４２号公報等に記載のオキシム系化合物が挙げられる。
オキシム系化合物の具体的な例としては、特開２０１３−１８２２１５号公報の段落００５３の記載を参酌でき、この内容は本願明細書に組み込まれる。
【０１０１】
また、本発明においては、感度、径時安定性、後加熱時の着色の観点から、オキシム系化合物として、下記一般式（ａ）または一般式（ｂ）で表される化合物がより好ましい。
【０１０２】
【化２６】
2015059137.tif 000027
【０１０３】
一般式（ａ）中、ＲおよびＸは、それぞれ、１価の置換基を表し、Ａは、２価の有機基を表し、Ａｒは、アリール基を表す。ｎは、１〜５の整数である。
【０１０４】
Ｒとしては、高感度化の点から、アシル基が好ましく、具体的には、アセチル基、プロピオニル基、ベンゾイル基、トルイル基が好ましい。
【０１０５】
Ａとしては、感度を高め、加熱経時による着色を抑制する点から、無置換のアルキレン基、アルキル基（例えば、メチル基、エチル基、ｔｅｒｔ−ブチル基、ドデシル基）で置換されたアルキレン基、アルケニル基（例えば、ビニル基、アリル基）で置換されたアルキレン基、アリール基（例えば、フェニル基、ｐ−トリル基、キシリル基、クメニル基、ナフチル基、アンスリル基、フェナントリル基、スチリル基）で置換されたアルキレン基が好ましい。
【０１０６】
Ａｒとしては、感度を高め、加熱経時による着色を抑制する点から、置換または無置換のフェニル基が好ましい。置換フェニル基の場合、その置換基としては、例えば、フッ素原子、塩素原子、臭素原子、ヨウ素原子等のハロゲン基が好ましい。
【０１０７】
Ｘとしては、溶剤溶解性と長波長領域の吸収効率向上の点から、置換基を有してもよいアルキル基、置換基を有してもよいアリール基、置換基を有してもよいアルケニル基、置換基を有してもよいアルキニル基、置換基を有してもよいアルコキシ基、置換基を有してもよいアリールオキシ基、置換基を有してもよいアルキルチオキシ基、置換基を有してもよいアリールチオキシ基、置換基を有してもよいアミノ基が好ましい。
また、一般式（ａ）におけるｎは１〜２の整数が好ましい。
【０１０８】
【化２７】
2015059137.tif 000028
【０１０９】
一般式（ｂ）中、Ｒ101はアルキル基、アルカノイル基、アルケノイル基、アリーロイル基、アルコキシカルボニル基、アリーロキシカルボニル基、ヘテロ環オキシカルボニル基、ヘテロアリールオキシカルボニル基、アルキルチオカルボニル基、アリールチオカルボニル基、ヘテロ環チオカルボニル基、ヘテロアリールチオカルボニル基または−ＣＯ−ＣＯ−Ｒｆを表す。Ｒｆは炭素環式芳香族基またはヘテロ環式芳香族基を表す。
【０１１０】
Ｒ102はアルキル基、アリール基またはヘテロ環基を示し、これらは置換されていてもよい。
Ｒ103およびＲ104は、それぞれ独立に、アルキル基、アリール基またはヘテロ環基を示し、これらの基は、さらにハロゲン原子、アルキル基、アリール基、アルコキシ基、アルキルカルボニル基等で置換されていてもよい。
【０１１１】
Ｒ105〜Ｒ111は、それぞれ独立に、水素原子、ハロゲン原子、アルキル基、アリール基、ヘテロ環基、アルコキシ基、アリーロイル基、ヘテロアリーロイル基、アルキルチオ基、アリーロイルチオ基、ヘテロアリーロイル基、アルキルカルボニル基、アリールカルボニル基、ヘテロアリールカルボニル基、アルコキシカルボニル基、アリーロキシカルボニル基、ヘテロ環オキシカルボニル基、ニトロ基、アミノ基、スルホン酸基、ヒドロキシ基、カルボン酸基、アミド基、カルバモイル基またはシアノ基を表す。
Ｒ105〜Ｒ111のうちの、一つまたは二つが電子吸引性の置換基、即ち、ニトロ基、シアノ基、ハロゲンノ基、アルキルカルボニル基またはアリールカルボニル基であることが、一段と高い硬化性を有する感光性着色組成物が得られるので、好ましい。
【０１１２】
一般式（ｂ）で表されるフルオレン構造を有する化合物の具体例を以下に挙げる。ただし、これの化合物に限定されるものではない。Ａｃはアセチル基を表す。
【０１１３】
【化２８】
2015059137.tif 000029
【０１１４】
【化２９】
2015059137.tif 000030
【０１１５】
一般式（ｂ）で表されるフルオレン構造を有する化合物は、例えば、特開２００８−２９２９７０号公報に記載された合成方法に準じて合成することができる。
【０１１６】
ビイミダゾール系化合物の具体例としては、特開２０１３−１８２２１３号公報段落００６１〜００７０の記載を参酌でき、この内容は本願明細書に組み込まれる。
【０１１７】
また、光重合開始剤として、αアシルアミノ化合物を用いてもよい。αアシルアミノ化合物は市販品であってもよく、例えばイルガキュア３６９（ＢＡＳＦ社製）等が挙げられる。
【０１１８】
また、本発明の感光性着色組成物には、上記の光重合開始剤のほかに、特開２００４−２９５１１６号公報の段落［００７９］に記載の他の公知の光重合開始剤を使用してもよい。
【０１１９】
光重合開始剤は、１種単独でまたは２種以上を組み合わせて含有することができる。
光重合開始剤の感光性着色組成物中における含有量は、本発明の効果をより効果的に得る観点から、感光性着色組成物の全固形分に対して、３質量％〜２０質量％が好ましく、４質量％〜１９質量％がより好ましく、５質量％〜１８質量％が特に好ましい。光重合開始剤が２種類以上の場合は、その合計が上記範囲であることが好ましい。
【０１２０】
[アルカリ可溶性バインダー]
本発明の感光性着色組成物は、アルカリ可溶性バインダーを含んでいることが好ましい。アルカリ可溶性バインダーは、アルカリ可溶性を有すること以外は、特に限定はなく、好ましくは、耐熱性、現像性、入手性等の観点から選択することができる。
【０１２１】
アルカリ可溶性バインダーとしては、線状有機高分子重合体であり、且つ、有機溶剤に可溶で、弱アルカリ水溶液で現像できるものが好ましい。このような線状有機高分子重合体としては、側鎖にカルボン酸を有するポリマー、例えば、特開昭５９−４４６１５号、特公昭５４−３４３２７号、特公昭５８−１２５７７号、特公昭５４−２５９５７号、特開昭５９−５３８３６号、特開昭５９−７１０４８号の各公報に記載されているような、メタクリル酸共重合体、アクリル酸共重合体、イタコン酸共重合体、クロトン酸共重合体、マレイン酸共重合体、部分エステル化マレイン酸共重合体等が挙げられ、同様に側鎖にカルボン酸を有する酸性セルロース誘導体が有用である。
【０１２２】
上述したものの他、本発明におけるアルカリ可溶性バインダーとしては、特開２０１３−１８２２１５号公報の段落００７９〜００８２の記載を参酌でき、この内容は本願明細書に組み込まれる。
【０１２３】
これら各種アルカリ可溶性バインダーの中でも、耐熱性の観点からは、ポリヒドロキシスチレン系樹脂、ポリシロキサン系樹脂、アクリル系樹脂、アクリルアミド系樹脂、アクリル／アクリルアミド共重合体樹脂が好ましく、現像性制御の観点からは、アクリル系樹脂、アクリルアミド系樹脂、アクリル／アクリルアミド共重合体樹脂が好ましい。
【０１２４】
アクリル系樹脂としては、ベンジル（メタ）アクリレート、（メタ）アクリル酸、ヒドロキシエチル（メタ）アクリレート、（メタ）アクリルアミド等から選ばれるモノマーからなる共重合体や、市販品のＫＳレジスト−１０６（大阪有機化学工業（株）製）、サイクロマーＰシリーズ（ダイセル化学工業（株）製）等が好ましい。また、ベンジルメタクリレート／メタクリル酸（８５／１５［質量比］）の共重合体も好ましい。
【０１２５】
また、アルカリ可溶性バインダーは、下記式（Ｘ）で示されるエチレン性不飽和単量体に由来する構造単位を含んでいてもよい。
一般式（Ｘ）
【化３０】
2015059137.tif 000031
（式（Ｘ）において、Ｒ1は、水素原子またはメチル基を表し、Ｒ2は炭素数２〜１０のアルキレン基を表し、Ｒ3は、水素原子またはベンゼン環を含んでもよい炭素数１〜２０のアルキル基を表す。ｎは１〜１５の整数を表す。）
【０１２６】
上記式（Ｘ）において、Ｒ2のアルキレン基の炭素数は、２〜３であることが好ましい。また、Ｒ3のアルキル基の炭素数は１〜２０であるが、より好ましくは１〜１０であり、Ｒ3のアルキル基はベンゼン環を含んでもよい。Ｒ3で表されるベンゼン環を含むアルキル基としては、ベンジル基、２−フェニル（イソ）プロピル基等を挙げることができる。
【０１２７】
アルカリ可溶性バインダーは、現像性、液粘度等の観点から、重量平均分子量（ＧＰＣ法で測定されたポリスチレン換算値）が１０００〜２×１０5の重合体が好ましく、２０００〜１×１０5の重合体がより好ましく、５０００〜５×１０4の重合体が特に好ましい。
【０１２８】
感光性着色組成物がアルカリ可溶性バインダーを有する場合、アルカリ可溶性バインダーの感光性着色組成物中における含有量は、感光性着色組成物の全固形分に対して、１０質量％〜８０質量％であることが好ましく、２０質量％〜６０質量％であることがより好ましい。アルカリ可溶性バインダーは１種類のみでもよいし、２種類以上であってもよい。アルカリ可溶性バインダーが２種類以上の場合は、その合計が上記範囲であることが好ましい。
【０１２９】
［架橋剤］
本発明の感光性着色組成物に補足的に架橋剤を用いることで、感光性着色組成物を硬化させたときの着色硬化膜の硬度をより高めることもできる。
架橋剤としては、架橋反応により膜硬化を行なえるものであれば、特に限定はなく、例えば、（ａ）エポキシ樹脂、（ｂ）メチロール基、アルコキシメチル基、およびアシロキシメチル基から選ばれる少なくとも１つの置換基で置換された、メラミン化合物、グアナミン化合物、グリコールウリル化合物またはウレア化合物、（ｃ）メチロール基、アルコキシメチル基、およびアシロキシメチル基から選ばれる少なくとも１つの置換基で置換された、フェノール化合物、ナフトール化合物またはヒドロキシアントラセン化合物、が挙げられる。中でも、多官能エポキシ樹脂が好ましい。
架橋剤の具体例などの詳細については、特開２００４−２９５１１６号公報の段落［０１３４］〜［０１４７］の記載を参照することができる。
【０１３０】
［界面活性剤］
本発明の感光性着色組成物は、界面活性剤を含んでいてもよい。界面活性剤は、ノニオン系、カチオン系、アニオン系のいずれでもよく、フッ素含界面活性剤が好ましい。具体的には、特開平２−５４２０２号公報が例示される。
市販品としては、メガファックＦ７８１−Ｆ（大日本インキ化学工業（株）製）等を用いることができる。
感光性着色組成物が界面活性剤を有する場合、界面活性剤の感光性着色組成物中における含有量は、感光性着色組成物の全固形分に対して、０．０００１質量％〜０．５質量％が好ましい。界面活性剤は１種類のみでもよいし、２種類以上であってもよい。界面活性剤が２種類以上の場合は、その合計が上記範囲であることが好ましい。
【０１３１】
［有機溶剤］
本発明の感光性着色組成物は、少なくとも一種の有機溶剤を含有することができる。
有機溶剤は、並存する各成分の溶解性や着色硬化性組成物としたときの塗布性を満足できるものであれば、基本的には特に制限はなく、特に、バインダーの溶解性、塗布性、安全性を考慮して選ばれることが好ましい。
有機溶剤としては、前記着色組成物に含有していてもよい有機溶剤と同義であり、好ましい範囲も同様である。
【０１３２】
［他の成分］
本発明の感光性着色組成物は、必要に応じて、更に、充填材、酸化防止剤、紫外線吸収剤、凝集防止剤、増感剤や光安定剤等など各種添加剤を含んでいてもよい。
【０１３３】
＜感光性着色組成物の調製方法＞
本発明の感光性着色組成物は、前述の各成分と必要に応じて任意成分とを混合することで調製される。
なお、感光性着色組成物の調製に際しては、感光性着色組成物を構成する各成分を一括配合してもよいし、各成分を溶剤に溶解・分散した後に逐次配合してもよい。また、配合する際の投入順序や作業条件は特に制約を受けない。例えば、全成分を同時に溶剤に溶解・分散して組成物を調製してもよいし、必要に応じては、各成分を適宜２つ以上の溶液・分散液としておいて、使用時（塗布時）にこれらを混合して組成物として調製してもよい。
上記のようにして調製された感光性着色組成物は、好ましくは、孔径０．０１μｍ〜３．０μｍ、より好ましくは孔径０．０５μｍ〜０．５μｍ程度のフィルタなどを用いて濾別した後、使用に供することができる。
【０１３４】
本発明の感光性着色組成物は、色相に優れ、更には良好なコントラストを有する着色硬化膜を形成することができるため、液晶表示装置（ＬＣＤ）や固体撮像素子（例えば、ＣＣＤ、ＣＭＯＳ等）に用いられるカラーフィルタなどの着色画素形成用として、また、印刷インキ、インクジェットインキ、および塗料などの作製用途として好適に用いることができる。特に、液晶表示装置用の着色画素形成用途に好適である。
【０１３５】
＜カラーフィルタおよびその製造方法＞
本発明のカラーフィルタは、既述の本発明の着色組成物、または既述の本発明の感光性着色組成物を用いて製造されるものであり、例えば、基板と、基板上に本発明の感光性着色組成物を含む着色領域と、を設けて構成することができる。基板上の着色領域は、カラーフィルタの各画素をなす例えば赤（Ｒ）、緑（Ｇ）、青（Ｂ）等の着色膜で構成されている。
【０１３６】
本発明のカラーフィルタは、本発明の着色組成物または感光性着色組成物を基板上に適用して硬化された着色領域（着色パターン）を形成できる方法であれば、いずれの方法で形成されてもよく、好ましくは本発明の感光性着色組成物を用いて製造される。
また、本発明の感光性着色組成物を用いて固体撮像素子用のカラーフィルタを製造する場合には、特開２０１１−２５２０６５号公報の段落［０３５９］〜［０３７１］に記載されている製造方法を採用することもできる。
【０１３７】
本発明のカラーフィルタの製造方法は、基板上に既述の着色組成物または感光性着色組成物を適用（好ましくは塗布)し、着色層（感光性着色組成物層ともいう。）を形成する着色層形成工程（以下、工程Ａともいう。）と、工程（Ａ）にて形成された感光性着色組成物層を硬化させる工程（Ｂ）と、を有する。硬化させる工程（Ｂ）は、（好ましくはマスクを介して）パターン状に露光し、潜像を形成する露光工程と、潜像が形成された露光後の着色層の未硬化部を現像液で現像除去して着色領域（着色パターン）を形成する現像工程と、で構成されている。
これらの工程を経ることで、各色（３色或いは４色）の画素からなる着色パターンが形成され、カラーフィルタを得ることができる。また、本発明のカラーフィルタの製造方法では、特に、工程（Ｂ）で形成された着色パターンに対して紫外線を照射する工程（Ｃ）と、工程（Ｃ）で紫外線が照射された着色パターンに対して加熱処理を行なう工程（Ｄ）とをさらに設けた態様が好ましい。
このような方法により、液晶表示素子や固体撮像素子に用いられるカラーフィルタをプロセス上の困難性が少なく、高品質で、かつ低コストに作製することができる。
以下、本発明のカラーフィルタの製造方法について、より具体的に説明する。
【０１３８】
−工程（Ａ）−
本発明のカラーフィルタの製造方法では、まず、基板上に直接または他の層を介して、既述の本発明の感光性着色組成物を所望の塗布方法により塗布して、感光性着色組成物からなる塗布膜（感光性着色組成物層）を形成し、その後、必要に応じて、予備硬化（プリベーク）を行ない、前記感光性着色組成物層を乾燥させる。
【０１３９】
基板としては、例えば、液晶表示素子等に用いられる無アルカリガラス、ナトリウムガラス、パイレックス（登録商標）ガラス、石英ガラス、およびこれらに透明導電膜を付着させたものや、固体撮像素子等に用いられる光電変換素子基板、例えば、シリコーン基板や、プラスチック基板等が挙げられる。また、これらの基板上には、各画素を隔離するブラックマトリクスが形成されていたり、密着促進等のために透明樹脂層が設けられたりしていてもよい。また、基板上には必要により、上部の層との密着改良、物質の拡散防止、或いは表面の平坦化のために、下塗り層を設けてもよい。
また、プラスチック基板は、その表面に、ガスバリヤー層および／または耐溶剤性層を有していることが好ましい。
【０１４０】
このほか、基板として、薄膜トランジスター（ＴＦＴ）方式カラー液晶表示装置の薄膜トランジスター（ＴＦＴ）が配置された駆動用基板（以下、「ＴＦＴ方式液晶駆動用基板」という。）を用い、この駆動用基板上にも、本発明の感光性着色組成物を用いてなる着色パターンを形成し、カラーフィルタを作製することができる。
ＴＦＴ方式液晶駆動用基板における基板としては、例えば、ガラス、シリコーン、ポリカーボネート、ポリエステル、芳香族ポリアミド、ポリアミドイミド、ポリイミド等を挙げることができる。これらの基板には、所望により、シランカップリング剤等による薬品処理、プラズマ処理、イオンプレーティング、スパッタリング、気相反応法、真空蒸着等の適宜の前処理を施しておくこともできる。例えば、ＴＦＴ方式液晶駆動用基板の表面に、窒化ケイ素膜等のパッシベーション膜を形成した基板を用いることができる。
【０１４１】
本発明の感光性着色組成物を、直接または他の層を介して基板に、適用する。適用する方法としては、塗布が好ましく、回転塗布、スリット塗布、流延塗布、ロール塗布、バー塗布、インクジェット等の塗布方法により塗布することが好ましい。
【０１４２】
塗布工程において、本発明の感光性着色組成物を基板に塗布する方法としては、特に限定されるものではないが、スリット・アンド・スピン法、スピンレス塗布法等のスリットノズルを用いる方法（以下、スリットノズル塗布法という）が好ましい。
スリットノズル塗布法において、スリット・アンド・スピン塗布法とスピンレス塗布法は、塗布基板の大きさによって条件は異なるが、例えば、スピンレス塗布法により第五世代のガラス基板（１１００ｍｍ×１２５０ｍｍ）を塗布する場合、スリットノズルからの感光性着色組成物の吐出量は、通常、５００マイクロリットル／秒〜２０００マイクロリットル／秒、好ましくは８００マイクロリットル／秒〜１５００マイクロリットル／秒であり、また、塗工速度は、通常、５０ｍｍ／秒〜３００ｍｍ／秒、好ましくは１００ｍｍ／秒〜２００ｍｍ／秒である。
また、塗布工程で用いられる感光性着色組成物の固形分としては、通常、１０％〜２０％、好ましくは１３％〜１８％である。
【０１４３】
基板上に本発明の感光性着色組成物による塗布膜を形成する場合、該塗布膜の厚み（プリベーク処理後）としては、一般に０．３μｍ〜５．０μｍであり、望ましくは０．５μｍ〜４.０μｍ、最も望ましくは０．５μｍ〜３．０μｍである。
また、固体撮像素子用のカラーフィルタの場合であれば、塗布膜の厚み（プリベーク処理後）は、０．５μｍ〜５．０μｍの範囲が好ましい。
【０１４４】
工程Ａにおいて、通常は、適用後にプリベーク処理を施す。必要によっては、プリベーク前に真空処理を施すこともできる。真空乾燥の条件は、真空度が、通常、０．１ｔｏｒｒ〜１．０ｔｏｒｒ、好ましくは０．２ｔｏｒｒ〜０．５ｔｏｒｒ程度である。
また、プリベーク処理は、ホットプレート、オーブン等を用いて５０℃〜１４０℃の温度範囲で、好ましくは７０℃〜１１０℃程度であり、１０秒〜３００秒の条件にて行うことができる。なお、プリベーク処理には、高周波処理などを併用してもよい。高周波処理は単独でも使用可能である。
【０１４５】
プリベークの条件としては、ホットプレートやオーブンを用いて、７０℃〜１３０℃で、０．５分間〜１５分間程度加熱する条件が挙げられる。
また、感光性着色組成物により形成される感光性着色組成物層の厚みは、目的に応じて適宜選択される。液晶表示装置用カラーフィルタにおいては、０．２μｍ〜５．０μｍの範囲が好ましく、１．０μｍ〜４．０μｍの範囲がさらに好ましく、１．５μｍ〜３．５μｍの範囲が最も好ましい。また、固体撮像素子用カラーフィルタにおいては、０．２μｍ〜５．０μｍの範囲が好ましく、０．３μｍ〜２．５μｍの範囲がさらに好ましく、０．３μｍ〜１．５μｍの範囲が最も好ましい。
なお、感光性着色組成物層の厚みは、プリベーク後の膜厚である。
【０１４６】
−工程（Ｂ）−
続いて、本発明のカラーフィルタの製造方法では、基板上に前述のようにして形成された感光性着色組成物からなる膜（感光性着色組成物層）に対し、例えばフォトマスクを介して露光が行なわれる。露光に適用し得る光もしくは放射線としては、ｇ線、ｈ線、ｉ線、ｊ線、ＫｒＦ光、ＡｒＦ光が好ましく、特にｉ線が好ましい。照射光にｉ線を用いる場合、１００ｍＪ／ｃｍ2〜１００００ｍＪ／ｃｍ2の露光量で照射することが好ましい。
【０１４７】
また、その他の露光光線としては、超高圧、高圧、中圧、低圧の各水銀灯、ケミカルランプ、カーボンアーク灯、キセノン灯、メタルハライド灯、可視および紫外の各種レーザー光源、蛍光灯、タングステン灯、太陽光等も使用できる。
【０１４８】
レーザー光源を用いた露光方式では、光源として紫外光レーザーを用いる。
照射光は、波長が３００ｎｍ〜３８０ｎｍの範囲である波長の範囲の紫外光レーザーが好ましく、さらに好ましくは３００ｎｍ〜３６０ｎｍの範囲の波長である紫外光レーザーがレジストの感光波長に合致しているという点で好ましい。具体的には、特に出力が大きく、比較的安価な固体レーザーのＮｄ：ＹＡＧレーザーの第三高調波（３５５ｎｍ）や、エキシマレーザーのＸｅＣｌ（３０８ｎｍ）、ＸｅＦ（３５３ｎｍ）を好適に用いることができる。
被露光物（パターン）の露光量としては、１ｍＪ／ｃｍ2〜１００ｍＪ／ｃｍ2の範囲であり、１ｍＪ／ｃｍ2〜５０ｍＪ／ｃｍ2の範囲がより好ましい。露光量がこの範囲であると、パターン形成の生産性の点で好ましい。
【０１４９】
露光装置としては、特に制限はないが市販されているものとしては、Ｃａｌｌｉｓｔｏ（ブイテクノロジー株式会社製）やＥＧＩＳ（ブイテクノロジー株式会社製）やＤＦ２２００Ｇ（大日本スクリーン（株）製）などが使用可能である。また上記以外の装置も好適に用いられる。
液晶表示装置用のカラーフィルタを製造する際には、プロキシミテイ露光機、ミラープロジェクション露光機により、主として、ｈ線、ｉ線を使用した露光が好ましく用いられる。また、固体撮像素子用のカラーフィルタを製造する際には、ステッパー露光機にて、主として、ｉ線を使用することが好ましい。なお、ＴＦＴ方式液晶駆動用基板を用いてカラーフィルタを製造する際には、用いられるフォトマスクは、画素（着色パターン）を形成するためのパターンの他、スルーホール或いはコの字型の窪みを形成するためのパターンが設けられているものが使用される。
【０１５０】
上記のようにして露光された感光性着色組成物層は加熱することができる。
また、露光は、感光性着色組成物層中の色材の酸化褪色を抑制するために、チャンバー内に窒素ガスを流しながら行なうことができる。
【０１５１】
続いて、露光後の感光性着色組成物層に対して、現像液にて現像が行なわれる。これにより、ネガ型もしくはポジ型の着色パターン（レジストパターン）を形成することができる。現像工程では、露光後の塗布膜の未硬化部を現像液に溶出させ、硬化分のみを基板上に残存させる。
現像液は、未硬化部における感光性着色組成物の塗布膜（感光性着色組成物層）を溶解する一方、硬化部を溶解しないものであれば、いずれのものも用いることができる。例えば、種々の有機溶剤の組み合わせやアルカリ性水溶液を用いることができる。
現像に用いられる有機溶剤としては、本発明の感光性着色組成物を調製する際に使用できる既述の溶剤が挙げられる。
アルカリ性水溶液としては、例えば、テトラプロピルアンモニウムヒドロキシド、テトラブチルアンモニウムヒドロキシド、ベンジルトリメチルアンモニウムヒドロキシド、水酸化ナトリウム、水酸化カリウム、炭酸ナトリウム、炭酸水素ナトリウム、硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、１，８−ジアザビシクロ−［５，４，０］−７−ウンデセン等のアルカリ性化合物を、濃度が０．００１質量％〜１０質量％、好ましくは０．０１質量％〜１質量％となるように溶解したアルカリ性水溶液が挙げられる。現像液がアルカリ性水溶液である場合、アルカリ濃度は、好ましくはｐＨ１１〜１３、さらに好ましくはｐＨ１１．５〜１２．５となるように調整するのがよい。
アルカリ性水溶液には、例えば、メタノール、エタノール等の水溶性有機溶剤や界面活性剤等を適量添加することもできる。
【０１５２】
現像温度としては、通常は２０℃〜３０℃であり、現像時間としては２０秒〜９０秒である。
現像は、デイップ方式、シャワー方式、スプレー方式などいずれでもよく、これにスウィング方式、スピン方式、超音波方式などを組み合わせてもよい。現像液に触れる前に、被現像面を予め水等で湿しておいて、現像ムラを防ぐこともできる。また、基板を傾斜させて現像することもできる。
また、固体撮像素子用のカラーフィルタを製造する場合にはパドル現像も用いられる。
【０１５３】
現像処理後は、余剰の現像液を洗浄除去するリンス処理を経て、乾燥を施した後、硬化を完全なものとするために、加熱処理（ポストベーク）が施される。
リンス工処理は、通常は純水で行なうが、省液のために、最終洗浄で純水を用い、洗浄初期は使用済の純水を使用したり、また、基板を傾斜させて洗浄したり、超音波照射を併用したりする方法を用いてもよい。
【０１５４】
リンス処理後、水切り、乾燥をした後には通常、約２００℃〜２５０℃の加熱処理を行なわれる。この加熱処理（ポストベーク）は、現像後の塗布膜を、上記条件になるようにホットプレートやコンベクションオーブン（熱風循環式乾燥機）、高周波加熱機等の加熱手段を用いて、連続式或いはバッチ式で行なうことができる。
【０１５５】
以上の各工程を、所望の色相数に合わせて各色毎に順次繰り返し行うことにより、複数色の着色された硬化膜（着色パターン）が形成されてなるカラーフィルタを作製することができる。
本発明のカラーフィルタは、コントラストが高く、色濃度ムラの小さい、色特性の良好であることから、固体撮像素子または液晶表示素子に好適に用いることができる。
【０１５６】
−工程（Ｃ）−
本発明のカラーフィルタの製造方法では、特に、感光性着色組成物を用いて形成された着色パターン（画素）に対して、紫外線照射による後露光を行なうこともできる。
【０１５７】
−工程（Ｄ）−
上記のような紫外線照射による後露光が行なわれた着色パターンに対して、さらに加熱処理を行なうことが好ましい。形成された着色パターンを加熱処理（いわゆるポストベーク処理）することにより、着色パターンをさらに硬化させることができる。この加熱処理は、例えば、ホットプレート、各種ヒーター、オーブンなどにより行なうことができる。
加熱処理の際の温度としては、１００℃〜３００℃であることが好ましく、さらに好ましくは、１５０℃〜２５０℃である。また、加熱時間は、１０分〜１２０分程度が好ましい。
【０１５８】
このようにして得られた着色パターンは、カラーフィルタにおける画素を構成する。複数の色相の画素を有するカラーフィルタの作製においては、上記の工程（Ａ）、工程（Ｂ）、および必要に応じて工程（Ｃ）や工程（Ｄ）を所望の色数に合わせて繰り返せばよい。
なお、単色の感光性着色組成物層の形成、露光、現像が終了する毎に（１色毎に）、上記した工程（Ｃ）および／または工程（Ｄ）を行なってもよいし、所望の色数の全ての感光性着色組成物層の形成、露光、現像が終了した後に、一括して工程（Ｃ）および／または工程（Ｄ）を行なってもよい。
【０１５９】
また、本発明の着色組成物、または感光性着色組成物は、ドライエッチング工程を含むカラーフィルタの製造方法にも適用することが可能である。このような製造方法の一例としては、本発明の感光性着色組成物を用いて着色層を形成する工程、着色層上にフォトレジスト層を形成する工程、露光および現像することによりフォトレジスト層をパターニングしてレジストパターンを得る工程、およびレジストパターンをエッチングマスクとして着色層をドライエッチングする工程を含む製造方法が挙げられる。本発明の感光性着色組成物が、ドライエッチング工程を含むカラーフィルタの製造方法に用いられる場合は、光硬化性組成物であっても熱硬化性組成物であってもよい。熱硬化性組成物である場合は熱硬化剤を用いることができ、熱硬化剤としては、１分子内にエポキシ基を２つ以上有する化合物が好ましい。
【０１６０】
本発明のカラーフィルタの製造方法により得られたカラーフィルタ（本発明のカラーフィルタ）は、本発明の感光性着色組成物を用いていることから、色相およびコントラストに優れている。
本発明のカラーフィルタは、液晶表示素子や固体撮像素子に用いることが可能であり、特に液晶表示装置の用途に好適である。液晶表示装置に用いた場合、染料を着色剤として用い、良好な色相を達成しながら、分光特性およびコントラストに優れた画像の表示が可能になる。
【０１６１】
本発明の感光性着色組成物の用途としては、上記において主にカラーフィルタの着色パターンの形成用途を中心に説明したが、カラーフィルタを構成する着色パターン（画素）を隔離するブラックマトリックスの形成にも適用することができる。
基板上のブラックマトリックスは、カーボンブラック、チタンブラックなどの黒色顔料の加工顔料を含有する感光性着色組成物を用い、塗布、露光、および現像の各工程を経て、その後、必要に応じて、ポストベークすることにより形成することができる。
【０１６２】
＜液晶表示装置＞
本発明の液晶表示素子および固体撮像素子は、本発明のカラーフィルタを有するものである。より具体的には、例えば、カラーフィルタの内面側に配向膜を形成し、電極基板と対向させ、間隙部に液晶を満たして密封することにより、本発明の液晶表示素子であるパネルが得られる。また、例えば、受光素子上にカラーフィルタを形成することにより、本発明の固体撮像素子が得られる。
【０１６３】
液晶表示装置の定義や各表示装置の詳細については、例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。また、液晶表示装置については、例えば「次世代液晶ディスプレイ技術（内田  龍男編集、（株）工業調査会  １９９４年発行）」に記載されている。本発明が適用できる液晶表示装置に特に制限はなく、例えば、上記の「次世代液晶ディスプレイ技術」に記載されている色々な方式の液晶表示装置に適用できる。
【０１６４】
本発明のカラーフィルタは、中でも特に、カラーＴＦＴ方式の液晶表示装置に対して有効である。カラーＴＦＴ方式の液晶表示装置については、例えば「カラーＴＦＴ液晶ディスプレイ（共立出版（株）１９９６年発行）」に記載されている。さらに、本発明はＩＰＳなどの横電界駆動方式、ＭＶＡなどの画素分割方式などの視野角が拡大された液晶表示装置や、ＳＴＮ、ＴＮ、ＶＡ、ＯＣＳ、ＦＦＳ、およびＲ−ＯＣＢ等にも適用できる。
また、本発明のカラーフィルタは、明るく高精細なＣＯＡ（Ｃｏｌｏｒ−ｆｉｌｔｅｒ  Ｏｎ  Ａｒｒａｙ）方式にも供することが可能である。
【０１６５】
本発明のカラーフィルタを液晶表示素子に用いると、従来公知の冷陰極管の三波長管と組み合わせたときに高いコントラストを実現できるが、さらに、赤、緑、青のＬＥＤ光源（ＲＧＢ−ＬＥＤ）をバックライトとすることによって輝度が高く、また、色純度の高い色再現性の良好な液晶表示装置を提供することができる。
【０１６６】
＜固体撮像素子＞
本発明の感光性着色組成物は、固体撮像素子用途としても好ましく用いることができる。固体撮像素子の構成としては、本発明の感光性着色組成物を用いて製造されたカラーフィルタが備えられた構成であり、固体撮像素子として機能する構成であれば特に限定はないが、例えば、以下のような構成が挙げられる。
【０１６７】
基板上に、固体撮像素子（ＣＣＤイメージセンサー、ＣＭＯＳイメージセンサー、等）の受光エリアを構成する複数のフォトダイオードおよびポリシリコン等からなる転送電極を有し、フォトダイオードおよび転送電極上にフォトダイオードの受光部のみ開口したタングステン等からなる遮光膜を有し、遮光膜上に遮光膜全面およびフォトダイオード受光部を覆うように形成された窒化シリコン等からなるデバイス保護膜を有し、デバイス保護膜上に、本発明の固体撮像素子用カラーフィルタを有する構成である。
更に、デバイス保護層上であってカラーフィルタの下（支持体に近い側）に集光手段（例えば、マイクロレンズ等。以下同じ）を有する構成や、カラーフィルタ上に集光手段を有する構成等であってもよい。
【実施例】
【０１６８】
以下、本発明を実施例により更に具体的に説明するが、本発明はその主旨を越えない限り、以下の実施例に限定されるものではない。なお、特に断りのない限り、「部」は質量基準である。
【０１６９】
−例示化合物Ｎｏ．１の合成−
【化３１】
2015059137.tif 000032
【０１７０】
原料Ｍ−１（４質量部）、原料Ｍ−２（７質量部）のジメチルホルムアミド溶液中に、１０℃以下となるように冷却して、トリエチルアミン（１．２質量部）を滴下し、１時間反応させた。反応液を酢酸エチル（２００質量部）、１Ｎ塩酸（２００質量部）で抽出し、有機層を分離、濃縮後、シリカゲルクロマトグラフィーにより精製することにより、原料Ｍ−３を１０質量部得た。
次いで、得られた原料Ｍ−３（１０質量部）、テトラクロロフタロニトリル（８質量部）、酢酸亜鉛（４質量部）、ｎ−ペンタノール（１００質量部）、ジアザビシクロウンデセン（ＤＢＵ）（１質量部）の反応液を１００℃で６時間反応させ、取出し、シリカゲルクロマトグラフィーにて精製（溶離液、酢酸エチルエステル）することにより、目的化合物Ｎｏ.１を２．４質量部得た。
【０１７１】
（実施例１）
＜緑色膜の作製＞
−感光性着色組成物（塗布液）１０１の調製−
下記組成中の成分を混合して、感光性着色組成物１０１を調製した。
【０１７２】
＜組成＞
・一般式（１）で表される化合物・・・・・・３２．４部
・下記（Ｔ−１）・・・・・・・・・・・・・５４質量部
・下記（Ｕ−１）・・・・・・・・・・１３５．５質量部（固形分換算値：５４．２質量部）
・下記（Ｖ−３）・・・・・・・・・・・・・・９質量部
・下記（Ｘ−１）・・・・・・・・・・・・４９３質量部
・下記（Ｘ−２）・・・・・・・・・・・・２４６質量部
・下記（Ｚ−１）・・・・・・・・・・・０．１８質量部
【０１７３】
−感光性着色組成物（塗布液）１０２〜１０４の調製−
感光性着色組成物（塗布液）１０２は、黄色着色物（Ｙ−３）を吸収強度比（４５０ｎｍの吸収／６５０ｎｍの吸収）が０．９５〜１．０５の範囲に収まる量を加えた以外は上記感光性着色組成物１０１と同様にして調製した。
感光性着色組成物（塗布液）１０３は、シアン染料（Ｃ−１）と黄色染料（Ｙ−３）とを、吸収強度比（４５０ｎｍの吸収／６５０ｎｍの吸収）が０．９５〜１．０５の範囲に収まる量を加えた以外は上記感光性着色組成物１０１と同様にして調製した。
感光性着色組成物（塗布液）１０４は、シアン染料（Ｃ−２）を３２．４部添加した以外は上記感光性着色組成物１０１と同様にして調製した。
【０１７４】
以下に、感光性着色組成物の調製に用いた各成分の詳細を示す。
（Ｔ−１）重合性化合物：カヤラドＤＰＨＡ（日本化薬（株）製、ジペンタエリスリトールペンタアクリレートとジペンタエリスリトールヘキサアクリレートとの混合物）
（Ｕ−１）バインダー樹脂：ベンジルメタクリレート／メタクリル酸（８５／１５［質量比］共重合体（重量平均分子量：１２，０００）のプロピレングリコールモノメチルエーテルアセテート溶液（固形分４０．０質量％）酸価（１００ｍｇＫＯＨ／ｇ）
【０１７５】
（Ｖ−３）光重合開始剤：下記構造のオキシム系化合物（Ｅｔはエチル基、Ａｃはアセチル基を表す。）
【化３２】
2015059137.tif 000033
【０１７６】
（Ｘ−１）溶剤：プロピレングリコールモノメチルエーテルアセテート
（Ｘ−２）溶剤：３−エトキシプロピオン酸エチル
（Ｚ−１）界面活性剤：メガファックＦ７８１−Ｆ（大日本インキ化学工業（株）製）
（Ｙ−３）下記黄色染料１０．０部をテトラヒドロフラン（和光純薬工業社製）９０．０部に溶解させたもの
【０１７７】
【化３３】
2015059137.tif 000034
【０１７８】
（Ｃ−１）フタロシアニン染料（ＷＯ２０１１/１０５６０３号に記載）
【化３４】
2015059137.tif 000035
【０１７９】
（Ｃ−２）シアン染料（Ｅｔはエチル基を表す）
【化３５】
2015059137.tif 000036
【０１８０】
＜評価＞
［耐光性］
上記で調製した感光性着色組成物を、それぞれガラス基板の上に膜厚（プリベーク後）が２．０μｍになるようにスピンコーターを用いて塗布し、８０℃で１２０秒間プリベークすることで着色層を形成した。そして、着色層が形成されたガラス基板をキセノンランプを用いて２０万ｌｕｘで１０時間照射（２００万ｌｕｘ・ｈ相当）した。その後、色度計（ＭＣＰＤ−１０００、大塚電子（株）製）を用いて、照射前後での着色層における色度変化、すなわちΔＥ*ａｂ値を測定した。得られたΔＥ*ａｂ値を耐光性の程度を示す指標とし、下記評価基準に基づいて評価した。なお、ΔＥ*ａｂ値の小さい方が耐光性に優れることを示す。
−評価基準−
Ａ：ΔＥ*ａｂ値が５以下であった。
Ｂ：ΔＥ*ａｂ値が５を超え１０未満であった。
Ｃ：ΔＥ*ａｂ値が１０以上であった。
【０１８１】
［耐熱性］
上記で調製した感光性着色組成物を、それぞれガラス基板の上に膜厚（プリベーク後）が２．０μｍになるようにスピンコーターを用いて塗布し、８０℃で１２０秒間プリベークすることで着色層を形成した。そして、着色層が形成されたガラス基板を加熱したオーブン内に入れ、設定温度２３０℃にて１時間加熱した。その後、色度計（ＭＣＰＤ−１０００、大塚電子（株）製）を用いて、加熱前後での着色層における色度変化、すなわちΔＥ*ａｂ値を測定した。得られたΔＥ*ａｂ値を耐熱性の程度を示す指標とし、下記評価基準に基づいて評価した。なお、ΔＥ*ａｂ値の小さい方が耐熱性に優れることを示す。
−評価基準−
Ａ：ΔＥ*ａｂ値が５以下であった。
Ｂ：ΔＥ*ａｂ値が５を超え１０未満であった。
Ｃ：ΔＥ*ａｂ値が１０以上であった。
【０１８２】
［経時安定性］
塗布液を５℃で２週間静置し、２週間経過後の感光性着色組成物を、それぞれガラス基板の上に膜厚（プリベーク後）が２．０μｍになるようにスピンコーターを用いて塗布し、８０℃で１２０秒間プリベークすることで着色層を形成した。着色膜の面状を目視で観察し、下記の評価基準にしたがって評価した。時間が経過したときに保存安定性が低いサンプルは、経時でフタロシアニン化合物が析出し、「ブツ」の発生原因となる。
−評価基準−
Ａ：塗膜上にブツは認められない。
Ｂ：塗膜上にブツは認められないが、濁り（ざらつき）が見える。
Ｃ：塗膜上にブツがみられる。
【０１８３】
【表１】
2015059137.tif 000037
【０１８４】
表１に示すように、一般式（Ｉ）で表される化合物を含有する実施例は、一般式（Ｉ）で表される化合物を含有しない比較例に比べ、耐光性および耐熱性が向上し、経時での安定性に優れるものであった。
また、一般式（Ｉ）で表される化合物のみ含有する感光性着色組成物１０１は、着色剤として一般式（Ｉ）で表される化合物、および一般式（Ｉ）で表される化合物以外の染料を含有する感光性着色組成物１０２よりもより耐光性および経時安定性が優れることが分かる。
【０１８５】
（実施例２）
ガラス（＃１７３７；コーニング社（Ｃｏｒｎｉｎｇ Ｉｎｃ．）製）上に、感光性着色組成物１０１をスピンコート法（ｓｐｉｎ ｃｏａｔｉｎｇ）で塗布した後、１００℃、３分間で揮発成分を揮発させて着色組成物膜を形成した。冷却後、この着色組成物膜にｉ線〔波長３６５ｎｍ〕を照射して露光した。ｉ線の光源には超高圧水銀ランプを用い、平行光としてから照射した。照射光量は５００ｍＪ／ｃｍ2とした。次いで、１８０℃で２０分間のポストベークを行ない、膜厚２μｍの緑色組成物膜２０１を得た。オリンパス（株）（Ｏｌｙｍｐｕｓ Ｃｏｒｐｏｒａｔｉｏｎ）製の顕微分光測定装置ＯＳＰ−ＳＰ２００を用い、Ｃ光源での色度を測定すると、ｘ＝０．３０、ｙ＝０．５７であった。
【０１８６】
また、一般式（１）で表される化合物と黄色着色物（Ｙ−３）の比率をｘ＝０．３０、ｙ＝０．５７となるよう調整したこと以外は、緑色組成物膜２０１と同様にして、緑色組成物膜２０２を得た。
【０１８７】
また、比較例として感光性着色組成物１０３〜１０４を用いた以外は緑色組成物膜２０１と同様にして緑色組成物膜３０１、３０２をそれぞれ得た。
【０１８８】
＜評価＞
［コントラスト］
緑色組成物膜を２枚の偏光フィルムの間に挟み、２枚の偏光フィルムの偏光軸が平行な場合、および垂直な場合の輝度の値を、色彩輝度計（トプコン（株）製、型番：ＢＭ−５Ａ）を使用して測定し、２枚の偏光フィルムの偏光軸が平行な場合の輝度を垂直な場合の輝度で除して、得られた値をコントラストとして求めた。
コントラストが高いほど、液晶ディスプレイ用カラーフィルタとして良好な性能を示す。
【０１８９】
［輝度］
輝度は、オリンパス（株）製の顕微分光測定装置ＯＳＰ−ＳＰ２００を用いて測定し、Ｙ値により評価した。Ｙ値が高いほど、液晶ディスプレイ用カラーフィルタとして良好な性能を示す。
【０１９０】
【表２】
2015059137.tif 000038
【０１９１】
表２に示すように、本発明の感光性着色組成物を用いた実施例は、本発明の感光性着色組成物を用いていない比較例と比べ、Ｙ値（輝度）が高く色純度に優れており、色相も良好で、優れたコントラストが得られた。
また、一般式（Ｉ）で表される化合物のみ含有する感光性着色組成物１０１を用いた組成物膜２０１は、一般式（Ｉ）で表される化合物、および一般式（Ｉ）で表される化合物以外の染料を含有する感光性着色組成物１０２を用いた組成物膜２０２よりもコントラスト、および輝度が優れることが分かる。